(57)【要約】  本発明は、賦形された研磨粒子を含むブラスト加工媒体、及び被加工物の表面を調製する方法を提供する。被加工物表面調製方法は、担体及び複数の賦形された研磨粒子を含む研磨材を被加工物に向けること、並びに被加工物の表面を前記研磨材で調製することを含む。【選択図】  図１Ａ
2016501737.tif 000002
【特許請求の範囲】
【請求項１】
賦形された研磨粒子を含むブラスト加工媒体。
【請求項２】
前記賦形された研磨粒子は長さ（ｌ）、幅（ｗ）、及び高さ（ｈｉ）を有する本体を含み、前記高さ（ｈｉ）は内部高さであり、ｗ≧ｌ且つｗ≧ｈｉである、請求項１に記載のブラスト加工媒体。
【請求項３】
前記本体は長さ及び幅で定まる面内で見て２次元多角形の形状を含む、請求項２に記載のブラスト加工媒体。
【請求項４】
前記本体は窒化物、酸化物、炭化物、ホウ化物、酸窒化物、ダイアモンド、及びこれらの混合物からなる材料の群から選ばれる砥粒を含む、請求項２に記載のブラスト加工媒体。
【請求項５】
前記内部高さは前記幅の少なくとも約２２％である、請求項２に記載のブラスト加工媒体。
【請求項６】
前記本体は前記本体の総側面積に対して少なくとも約１０％のフラッシング率（ｆ）を有する、請求項２に記載のブラスト加工媒体。
【請求項７】
前記本体は前記本体の総側面積に対して約４５％以下のフラッシング率（ｆ）を有する、請求項２に記載のブラスト加工媒体。
【請求項８】
前記本体は深皿状粒子を含み、前記本体は約２以下のディッシング値（ｄ）を有する、請求項２に記載のブラスト加工媒体。
【請求項９】
前記本体は少なくとも約０．１のディッシング値（ｄ）を有する、請求項２に記載のブラスト加工媒体。
【請求項１０】
前記本体は高さの平均差とプロファイル長さとの比［（ｈｃ−ｈｍ）／（Ｌｍｉｄｄｌｅ）］として定義されるプロファイル比が少なくとも約０．０４であり、前記プロファイル比が約０．３以下である、請求項２に記載のブラスト加工媒体。
【請求項１１】
前記第１の側面及び第２の側面は前記本体の高さの方向に延びる鉛直軸に対してテーパ状になっている、請求項２に記載のブラスト加工媒体。
【請求項１２】
前記本体は第１の領域及び前記第１の領域と区別される第２の領域を含み、該第１の領域は圧縮下にあり、該第２の領域は引張り下にあり、該第１の領域は第１の組成を有し、該第２の領域は第２の組成を有し、該第１の組成は該第２の組成とは明確に異なる、請求項２に記載のブラスト加工媒体。
【請求項１３】
請求項１に記載のブラスト加工媒体であって、少なくとも約８０％の砥粒残存率（ｓｕｒｖｉｖｉｎｇ  ｇｒａｉｎ  ｆａｃｔｏｒ）をさらに含む該ブラスト加工媒体。
【請求項１４】
前記ブラスト加工媒体は、
前記賦形された研磨粒子を含む第１の部分と、
第２の研磨粒子を含み、該第２の研磨粒子が平均粒度（ａｖｅｒａｇｅ  ｐａｒｔｉｃｌｅ  ｓｉｚｅ）、平均結晶粒度（ａｖｅｒａｇｅ  ｇｒａｉｎ  ｓｉｚｅ）、２次元形状、組成、フラッシング率、粒子寸法、及びそれらの組合せからなる群から選ばれる少なくとも１つの粒子特性において前記賦形された研磨粒子とは異なるものである第２の部分と、
を含む、請求項１に記載のブラスト加工媒体。
【請求項１５】
気体物質を含む担体及び複数の賦形された研磨粒子を含む研磨材を被加工物に向けることと、
該被加工物の表面を調製することと、
を含む被加工物の表面を調製する方法。
【請求項１６】
研磨材を被加工物に向けることは該研磨材の速度を制御することを含み、該研磨材の速度を制御することは前記担体の圧力を制御することを含み、該担体の圧力は０．５バール（５×１０４Ｐａ）〜約８バール（８×１０５Ｐａ）の範囲内である、請求項１５に記載の方法。
【請求項１７】
調製することは前記被加工物の平均表面粗さ（Ｒａ）を変化させることを含み、調製することは式［（Ｒａ−Ｒａｏ）／Ｒａｏ］×１００％［式中、Ｒａは表面処理操作を行った後の該被加工物の該表面粗さを表し、Ｒａｏは該表面処理操作を行う前の該被加工物の初期平均表面粗さを表す］に従って、該被加工物の平均表粗さ（Ｒａ）を初期平均表面粗さから少なくとも１％だけ増加させることを含む、請求項１５に記載の方法。
【請求項１８】
調製することは前記被加工物の最大表面粗さ（Ｒｚ）を変えることを含み、調製することは式［（Ｒｚ−Ｒｚｏ）／Ｒｚｏ］×１００％［式中、Ｒｚは表面処理操作を行った後の該被加工物の最大表面粗さを表し、Ｒｚｏは該表面処理操作を行う前の該被加工物の初期最大表面粗さを表す］に従って、該被加工物の最大表面粗さ（Ｒｚ）を初期最大表面粗さから少なくとも約１％だけ増加させることを含む、請求項１５に記載の方法。
【請求項１９】
調製後、前記被加工物は約８５度を超える平均濡れ角を有する、請求項１５に記載の方法。
【請求項２０】
前記濡れ角は式［（Ｗａ−Ｗｉ）／Ｗｉ］×１００％［式中、Ｗａは表面処理操作を行った後の濡れ角を表し、Ｗｉは該表面処理操作を行う前の初期濡れ角を表す］に従って、初期濡れ角に対して少なくとも約１％だけ増加する、請求項１５に記載の方法。
【請求項２１】
前記被加工物の前記表面はグージ溝（ｇｏｕｇｅｓ）を含む、請求項１５に記載の方法。
【請求項２２】
前記グージ溝は前記表面に亘ってランダムに分布している、請求項２１記載に記載の方法。
【請求項２３】
前記グージ溝は平均長さ及び平均幅を有し、該グージ溝は少なくとも約２：１の（平均長さ）：（平均幅）のアスペクト比を規定する、請求項２１に記載の方法。
【請求項２４】
前記グージ溝は前記複数の賦形された研磨粒子の稜（ｅｄｇｅｓ）によって作られた切削痕（ｃｕｔｓ）に相当する、請求項２１に記載の方法。
【請求項２５】
担体及び複数の賦形された研磨粒子を含む研磨材を被加工物に向けることと、
該被加工物の表面の平均表面粗さ（Ｒａ）を初期平均表面粗さから増加させることと、
平均濡れ角を初期平均濡れ角に対して増加させることと、
を含む被加工物の表面を調製する方法。
【請求項２６】
前記担体は気体物質を含む、請求項２５に記載の方法。
【請求項２７】
複数の賦形された研磨粒子を自由砥粒（ｆｒｅｅ  ａｂｒａｓｉｖｅｓ）のバッチとして集めることをさらに含み、前記複数の研磨粒子を仕分けすることをさらに含む、請求項２５に記載の方法。
【請求項２８】
向けることは、前記複数の賦形された研磨粒子の各賦形された研磨粒子を前記担体との流れの中で自由研磨粒子として投射することを含む、請求項２５に記載の方法。
【請求項２９】
前記平均表面粗さを増加させることは、式［（Ｒａ−Ｒａｏ）／Ｒａｏ］×１００％［式中、Ｒａは表面処理操作を行った後の前記被加工物の平均表面粗さを表し、Ｒａｏは該表面処理操作を行う前の初期平均表面粗さを表す］に従って、該被加工物の平均表面粗さ（Ｒａ）を初期平均表面粗さから少なくとも１％だけ増加させることを含む、請求項２５に記載の方法。
【請求項３０】
前記被加工物の表面から調製する過程において該被加工物の最大表面粗さ（Ｒｚ）を変化させることをさらに含み、変化させることは、式［（Ｒｚ−Ｒｚｏ）／Ｒｚｏ］×１００％［式中、Ｒｚは表面処理操作を行った後の該被加工物の最大表面粗さを表し、Ｒｚｏは該表面処理操作を行う前の該被加工物の初期最大表面粗さを表す］に従って、該被加工物の最大表面粗さ（Ｒｚ）を初期最大表面粗さから少なくとも約１％だけ増加させることを含む、請求項２５に記載の方法。
【請求項３１】
調製後に前記複数の賦形された研磨粒子の少なくとも一部を回収することをさらに含み、表面処理操作を行った後の砥粒残存率が少なくとも約８０％である、請求項２５に記載の方法。
【請求項３２】
前記濡れ角を増大させることは該濡れ角を鈍角にまで増大させることを含む、請求項２５に記載の方法。
【請求項３３】
前記濡れ角を増大させることは式［（Ｗａ−Ｗｉ／Ｗｉ］×１００％［式中、Ｗａは表面処理操作を行った後の該平均濡れ角を表し、Ｗｉは表面処理操作を行う前の初期平均濡れ角を表す］に従って、該平均濡れ角を初期平均濡れ角に対して少なくとも１％だけ増大させることを含む、請求項２５に記載の方法。
【請求項３４】
前記複数の賦形された研磨粒子の各賦形された研磨粒子は長さ（ｌ）、幅（ｗ）、及び高さ（ｈｉ）を有する本体を含み、該高さ（ｈｉ）は前記本体の内部高さであり、ｗ＞ｌかつｗ＞ｈｉである、請求項２５に記載の方法。
【請求項３５】
前記本体は三角形、四角形、長方形、台形、五角形、六角形、七角形、六角形、八角形、九角形、十角形、五角形、およびこれらの組合せからなる群から選ばれる形状を含む、請求項３４に記載の方法。
【請求項３６】
前記本体は側面から延びるフラッシングを含み、前記本体は前記本体の総側面積に対して約１０％以上約４５％以下のフラッシング率（ｆ）を有する、請求項３４に記載の方法。
【請求項３７】
ブラスト加工媒体により改質された表面を有し、該表面に亘ってランダムに分布しているグージ溝を含む被加工物であって、該グージ溝が平均長さ及び平均幅を有し、さらに少なくとも約２：１の（平均長さ）：（平均幅）のアスペクト比を規定する、該被加工物。
【請求項３８】
該被加工物は金属、金属合金、セラミックス、ガラス、複合物、有機材料、およびこれらの組合せからなる群から選ばれる材料を含む、請求項３７に記載の被加工物。
【請求項３９】
前記グージ溝は約５ｍｍ以下の平均長さを有する、請求項３７に記載の被加工物。
【請求項４０】
前記グージ溝は約１ｍｍ以下の平均幅を有する、請求項３７に記載の被加工物。
【請求項４１】
前記グージ溝は前記平均長さ未満の平均深さを有する、請求項３７に記載の被加工物。
【請求項４２】
前記ブラスト加工媒体は賦形された研磨粒子を含む、請求項３７に記載の被加工物。
【請求項４３】
前記表面は式［（Ｒａ−Ｒａｏ）／Ｒａｏ］×１００％［式中、Ｒａは表面処理操作を行った後の該被加工物の平均表面粗さを表し、Ｒａｏは表面処理操作を行う前の該被加工物の初期平均表面粗さを表す］に従って、平均表面粗さ（Ｒａ）が初期平均表面粗さから少なくとも１％増大するように改質された、請求項３７に記載の被加工物。
【請求項４４】
前記表面は式［（Ｒｚ−Ｒｚｏ）／Ｒｚｏ］×１００％［式中、Ｒｚは表面処理操作を行った後の該被加工物の最大表面粗さを表し、Ｒｚｏは該表面処理操作を行う前の該被加工物の初期最大表面粗さを表す］に従って、最大表面粗さ（Ｒｚ）が初期最大表面粗さから少なくとも１％増大するように改質された、請求項３７に記載の被加工物。
【請求項４５】
前記表面は約８５度以上の平均濡れ角を有する、請求項３７に記載の被加工物。
【請求項４６】
前記表面は式［（Ｗａ−Ｗｉ）／Ｗｉ］×１００％［式中、Ｗａは表面処理操作を行った後の濡れ角を表し、Ｗｉは前記表面処理操作を行う前の初期濡れ角を表す］に従って、濡れ角が初期濡れ角に対して少なくとも約１％だけ増大するように改質された、請求項３７に記載の被加工物。
【発明の詳細な説明】
【技術分野】
【０００１】
本発明は、ブラスト加工媒体に関し、より詳しくは、賦形された研磨粒子を含むブラスト加工媒体に関する。
【背景技術】
【０００２】
研磨粒子は研削、仕上げ削り、及び研磨を含むさまざまな材料除去作業に有用である。研磨材のタイプによって、研磨粒子は製品製造において多種多様な材料及び表面の形削り及び研削に有用である。ある種の研磨粒子はある特定の幾何学的形状を持つように配合されており、例えば三角形に賦形された研磨材やそのようなものを内蔵する研磨用物品が挙げられる（例えば、米国特許第５，２０１，９１６号、同５，３６６，５２３号、及び同５，９８４，９８８号参照）。
【０００３】
特定の形状を有する研磨粒子を製造するのに使用されている３つの基本的な技術は（１）融解、（２）焼結、及び（３）化学的セラミックである。融解法においては、表面が型彫りされた又はされていないチルロール、溶体を流し込む鋳型、あるいは酸化アルミニウム溶体に浸漬したヒートシンク材によって、研磨粒子を賦形することができる。例えば、米国特許第３，３７７，６６０号を参照。当該特許文献は、炉からの溶融した研磨材を回転中の冷たいキャスティングシリンダーの上に流し、研磨材を急速凝固させて薄い半固形湾曲シートを作り、圧力ロールで半固形物を緻密化した後、半固形物のストリップを高速駆動され冷却されたコンベヤでシリンダーから引き離すことによって、半固形物ストリップの曲率を反転してそれを部分的に破壊することを含む方法を開示している。
【０００４】
焼結法においては、直径１０ミクロン以内の粒度を有する耐火物粉末から研磨粒子を作ることができる。その粉末には、潤滑剤及び適当な溶媒（例えば、水）とともに結着剤を添加してもよい。得られた混合物、混合物、又はスラリーはさまざまな長さ及び直径を有する板片又は棒に賦形することができる。例えば、米国特許第３，０７９，２４２号を参照。当該特許文献は、か焼したボーキサイト材料から研磨粒子を作る方法を開示している。該方法は、（１）材料を微粉末に粉砕する工程、（２）肯定圧力下で圧密するとともに該粉末の微粒子をグレイン寸法の凝集塊にする工程、及び（３）粒子凝集塊をボーキサイトの融解温度より低い温度で焼結して粒子の限定された再結晶化を生じさせる工程を含み、それによって砥粒を所望の粒度で直接製造するものである。
【０００５】
化学的セラミック技術は、コロイド分散液又はヒドロゾル（時にはゾルと呼ばれる）を、選択随意に他の金属酸化物前駆物質の溶液との混合物の形で用いて、ゲル又は成分の易動度を制限する他の任意の物理的状態へと変換し、乾燥及び焼成を行ってセラミック材料を得るものである。例えば、米国特許第４，７４４，８０２号及び同第４，８４８，０４１号を参照。
【０００６】
しかしながら、産業界では、研磨粒子及び研磨粒子を用いた研磨用物品の性能、寿命、並びに効力の改善が今も求められている。
【発明の概要】
【０００７】
一つの局面においては、本明細書では賦形された研磨粒子を含むブラスト加工媒体について述べる。この賦形された研磨粒子は長さ（ｌ）、幅（ｗ）、及び高さ（ｈｉ）を持つ本体を有することができ、該高さ（ｈｉ）は該本体の内部高さであり、ｗ≧ｌ且つｗ≧ｈｉである。しかも、前記本体は長さと幅とで定まる平面内で見て２次元多角形形状を有することができ、該本体は三角形、四角形、長方形、台形、五角形、六角形、七角形、六角形、八角形、九角形、十角形、五角形、およびこれらの組合せからなる群から選ばれる形状を含む。前記本体は該本体の長さと幅とで定まる平面内で見た２次元形状として、長円面、ギリシャ文字、ローマ字（Ｌａｔｉｎ  ａｌｐｈａｂｅｔ  ｃｈａｒａｃｔｅｒｓ）、ロシア文字、およびこれらの組合せから成る群から選ばれる形状を含んでもよい。
【０００８】
されに別の局面においては、表面処理操作のために被加工物に向けて投射されるように構成されるブラスト加工媒体のバッチは、複数の研磨粒子を含む第１の部分を含むことができる。前記バッチは、第２の粒子特性を有する複数の研磨粒子を含む第２の部分をも含んでもよい。ここで、前記第２の粒子特性は、平均粒度（ａｖｅｒａｇｅ  ｐａｒｔｉｃｌｅ  ｓｉｚｅ）、平均結晶粒度（ａｖｅｒａｇｅ  ｇｒａｉｎ  ｓｉｚｅ）、２次元形状、組成、フラッシング率、粒子寸法、及びそれらの組合せからなる群から選ばれる少なくとも１つの粒子特性において前記第１の粒子特性とは異なる。
【０００９】
別の局面においては、被加工物の表面を調製する方法は、担体及び複数の賦形された研磨粒子を含む研磨材を被加工物に向けることと、該被加工物の表面を前記研磨材で調製することと、を含む。
【００１０】
さらに別の局面においては、被加工物の表面を調製する方法は、担体及び複数の賦形された研磨粒子を含む研磨材を被加工物に向けることと、該被加工物の表面の平均表面粗さ（Ｒａ）を初期平均表面粗さから増大させることと、平均濡れ角を初期平均濡れ角に比して増大させることと、を含む。
【００１１】
一つの特定の局面においては、ブラスト加工媒体により改質された表面を有する被加工物は、該表面に亘ってランダムに分布しているグージ溝（ｇｏｕｇｅｓ）を含み、この場合、該グージ溝は平均長さ及び平均幅を有するとともに、さらに少なくとも約２：１の（平均長さ）：（平均幅）のアスペクト比を規定する。
【００１２】
一つの局面においては、ブラスト加工媒体は長さ（ｌ）、幅（ｗ）、及び高さ（ｈｉ）を持つ本体を有する賦形された研磨粒子を含み、該高さ（ｈｉ）は該本体の内部高さであり、ｗ≧ｌ且つｗ≧ｈｉであり、さらに、該賦形された研磨粒子は少なくとも８０％の砥粒残存率を有する。
【図面の簡単な説明】
【００１３】
添付図面を参照することによって、本開示はよりよく理解され、その数々の特徴及び利益は当業者に明らかとなるであろう。
【００１４】
【図１Ａ】一実施態様に係るブラスト加工媒体を示す図を含む。
【図１Ｂ】一実施態様に係る図１Ａの横断面図を含む。
【図２】一実施態様に係る賦形された研磨粒子を示す図を含む。
【図３】一実施態様に係る、被加工物に向けられた研磨材を含む表面調製操作を示す図を含む。
【図４】各実施態様に係るブラスト加工媒体の賦形された研磨粒子を示す図を含む。
【図５】各実施態様に係るブラスト加工媒体の賦形された研磨粒子を示す図を含む。
【図６】各実施態様に係るブラスト加工媒体の賦形された研磨粒子を示す図を含む。
【図７】各実施態様に係るブラスト加工媒体の賦形された研磨粒子を示す図を含む。
【図８】各実施態様に係るブラスト加工媒体の賦形された研磨粒子を示す図を含む。
【図９】各実施態様に係るブラスト加工媒体の賦形された研磨粒子を示す図を含む。
【図１０ａ】一実施態様に係るある特定のブラスト加工媒体の写真を含む。
【図１０ｂ】一実施態様に係る賦形された研磨粒子を含むある特定のブラスト加工媒体の写真を含む。
【図１１】一実施態様に係る図１０のブラスト加工媒体により改質された表面の写真を含む。
【図１２】図１１の一部の拡大像を含む。
【図１３】従来のブラスト加工媒体の像を含む。
【図１４】従来のブラスト加工媒体の像を含む。
【図１５】従来のブラスト加工媒体の像を含む。
【図１６】一実施態様を代表する試料及び２つの従来の試料についての砥粒残存率を示すプロットを含む。
【図１７】図１３及び図１５の従来のブラスト加工媒体によってそれぞれ改質された被加工物の像を含む。
【図１８】図１３及び図１５の従来のブラスト加工媒体によってそれぞれ改質された被加工物の像を含む。
【図１９】一実施態様を代表する試料及び２つの従来の試料についての砥粒残存率を示すプロットを含む。
【図２０】一実施態様に係る賦形された研磨粒子の側面視像を含む。
【図２１】一実施態様に係る賦形された研磨粒子の側面視像を含む。
【図２２】一実施態様に係る賦形された研磨粒子の側面視像を含む。
【発明を実施するための形態】
【００１５】
以下の記述は、一実施態様に係る、ブラスト加工媒体、ブラスト加工媒体の作製方法、ブラスト加工媒体の使用方法、ブラスト加工媒体を使用して被加工物を調製する方法、及びブラスト加工媒体により調製された被加工物に関する。
【００１６】
一つの局面によれば、このブラスト加工媒体は賦形された研磨粒子を含むことができる。より詳細には、前記ブラスト加工媒体は、３次元的に所定の形状を持ち得る本体を有する賦形された研磨粒子を含んでもよい。賦形された研磨粒子は、不規則でランダムな形状を一般に有する従来の粉砕した砥粒とは異なってもよい。バッチとして考えた場合、賦形された研磨粒子は、少なくともそのバッチ中の粒子の大半についてほぼ同一の代表的寸法的特徴を１つ又は２つ以上有してもよい。従来の粉砕した砥粒のバッチは、一般に、少なくともそのバッチ中の粒子の大半についてほぼ同一の代表的寸法的特徴を１つまたは２つ以上示すことはない。この１つ又は２つ以上の代表的寸法的特徴は、１つ又は２つ以上の作製条件に結びついていて、該１つ又は２つ以上の代表的寸法的特徴が粒子から粒子へと複製されるようになっていてもよいが、必ずしもそうである必要はない。
【００１７】
前記ブラスト加工媒体の賦形された研磨粒子はさまざまな加工方法を通じて得ることができる。加工方法としては例えば、印刷、成型、プレス加工、スタンピング、打抜き、キャスティング、押出加工、切削、破壊（ｆｒａｃｔｕｒｉｎｇ）、加熱、冷却、結晶化、ロール加工（ｒｏｌｌｉｎｇ）、エンボス加工、堆積（ｄｅｐｏｓｉｔｉｎｇ）、エッチング、スコーリング（ｓｃｏｒｉｎｇ）、及びそれらの組合せ等が挙げられるが、それらに限定されない。一つの特定の実施態様によれば、前記賦形された研磨粒子はスクリーン印刷プロセスを通じて作製することができる。このプロセスは、セラミック材料及び液体を含む混合物を作ることから始めてもよい。特に、前記混合物はセラミック粉末材料及び液体からなるゲルであり得、そのゲルは生の（すなわち、未焼成の）状態においてもある与えられた形状を実質的に保持できる形状安定性材料として特徴づけることができる。一実施態様によれば、前記ゲルは個別の粒子の集積網状構造としてのセラミック粉末材料から成り得る。前記混合物はある含有量の固体材料、液体材料、及び添加物を含むことで、本明細書中に記載するプロセスを通じて形成することのできる寸法的に安定な材料相を形成する適切な流動学的特性を有するようになっていてもよい。一般に、寸法的に安定な材料相は、ある特定の形状を持つように成形することができるとともにその形状を実質的に維持することができる材料であって、その形状が最終成形品に実質的に存在するような材料である。
【００１８】
前記セラミック粉末材料は酸化物、窒化物、炭化物、ホウ化物、酸炭化物（ｏｘｙｃａｒｂｉｄｅ）、酸窒化物、及びそれらの組合せを含み得る。具体的な例では、前記セラミック材料はアルミナを含み得る。本明細書中、「ベーマイト」なる用語は、典型的にはＡｌ２Ｏ３・Ｈ２Ｏであって１５％台の含水率を有する鉱物ベーマイト、並びに１５％を超える例えば２０〜３８％の含水率を有する擬ベーマイトを含むアルミナ水和物類を指す。ただし、ベーマイト（擬ベーマイトを含む）はある特定の識別可能な結晶構造を有し、したがって独特のＸ線回折パターンを有するので、他の水和アルミナを含む他のアルミニウム含有材料（ａｌｕｍｉｎｏｕｓ  ｍａｔｅｒｉａｌｓ）、例えばベーマイト粒子材料を作成するために本明細書中で使用する通常の前駆物質であるＡＴＨ（三水酸化アルミニウム）とは明確に異なる。
【００１９】
前記混合物は固体材料、例えば前記セラミック粉末材料の含有量がある特定の値になるように作製し得る。例えば、一実施態様においては、前記混合物は該混合物の総重量に対して約２５ｗｔ％以上約７５ｗｔ％以下の固形分を含み得る。さらに、前記混合物１０１はある特定の液体材料含有率、例えば該混合物の総重量に対して約２５ｗｔ％以上約７５ｗｔ％以下の液体含有量を有することができる。
【００２０】
適切な作製を容易にするため、前記混合物はある特定の貯蔵弾性率、例えば少なくとも約１×１０４Ｐａ，少なくとも約４×１０４Ｐａ，又はさらには少なくとも約５×１０４Ｐａの貯蔵弾性率を有してもよい。しかし、少なくとも１つの非限定的実施態様においては、前記混合物は約１×１０７Ｐａ以下，例えば約２×１０６Ｐａ以下の貯蔵弾性率を有してもよい。前記混合物の貯蔵弾性率は上記最小値および最大値のいずれかの間の範囲内とすることができることは、認識されるであろう。前記貯蔵弾性率は、ＡＲＥＳ又はＡＲ−Ｇ２回転式流動計をペルチエ板温度制御装置と共に使用する平行板システムを通じて測定し得る。試験に際しては、互いに約８ｍｍ離間するように設定した２枚の板の間隙内で前記混合物を押出成形することができる。前記ゲルを前記間隙中に押出成形した後、該間隙を定める前記２枚の板の間隔を２ｍｍに減少させて、前記混合物が前記板の間隙を完全に満たすようにする。余分の混合物を拭い去った後、前記間隙を０．１ｍｍだけ減少させて、試験を開始する。この試験は振動応力掃引試験（ｏｓｃｉｌｌａｔｉｏｎ  ｓｔｒａｉｎ  ｓｗｅｅｐ  ｔｅｓｔ）であって、２５ｍｍ平行板を使用し、６．２８ｒａｄ／ｓ（１  Ｈｚ）で、歪みレンジを０１％〜１００％とする測定器設定で、１０個一組当り１０点記録する（ｒｅｃｏｒｄｉｎｇ  １０  ｐｏｉｎｔｓ  ｐｅｒ  ｄｅｃａｄｅ）方式で実施する。試験終了後１時間以内に、前記間隙を再び０．１ｍｍだけ減少させて、試験を繰り返す。この試験は少なくとも６回繰り返すことができる。１回目の試験は２回目及び３回目とは異なるかもしれない。各供試体について２回目と３回目の試験の結果のみを報告するべきである。
【００２１】
さらにまた、前記混合物は処理（加工）を容易にするある特定の粘度を有することができる。例えば、前記混合物は少なくとも約４×１０３Ｐａ  ｓ、少なくとも約８×１０３Ｐａ  ｓ、少なくとも約２０×１０３Ｐａ  ｓ、少なくとも約４０×１０３Ｐａ  ｓ、又はさらには少なくとも約６５×１０３Ｐａ  ｓの粘度を有することができる。少なくとも１つの非限定的実施態様においては、前記混合物は約１００×１０３Ｐａ  ｓ以下、約９５×１０３Ｐａ  ｓ以下、又はさらには約８５×１０３Ｐａ  ｓ以下の粘度を有することができる。前記混合物の粘度が上記最小値および最大値のいずれかの間の範囲内とすることができることは、認識されるであろう。この粘度は上に述べた貯蔵弾性率と同様の仕方で測定することができる。
【００２２】
前記混合物は、本明細書中の実施態様に係る賦形された研磨粒子の処理（加工）及び作製を容易にするために、例えば前記液体とは明確に異なり得る有機添加剤等の有機物質をある特定の含有率で含むように作製することができる。いくつかの適切な有機添加剤としては、安定剤、紫外線硬化性樹脂、結着剤、例えばフルクトース、スクロース、ラクトース、グルコース等が挙げられる。
【００２３】
しかしながら、前記混合物中の有機物質、特に上記の有機添加剤のいずれも、その含有率は前記混合物中の他の成分と比較して少なめであってよい。少なくとも１つの実施態様においては、前記混合物は該混合物の総重量に対して約３０ｗｔ％以下の有機物質を有するように作製することができる。しかも、前記混合物は、本明細書中の実施態様による賦形された研磨粒子の処理（加工）及び作製を容易にするために、前記液体とは明確に異なる酸又は塩基をある特定の含有率で含むように作製することができる。いくつかの適切な酸又は塩基としては、硝酸、硫酸、クエン酸、塩素酸、酒石酸、リン酸、硝酸アンモニウム、及びクエン酸アンモニウム等があげられる。
【００２４】
前記混合物を賦形し、賦形された研磨粒子の前駆体を作製するために、様々なシステムを使用して良い。スクリーン印刷操作を利用するある特定の実施態様においては、前記混合物はダイ出口を通して押出すことができ、適用ゾーン内での押出加工の間、複数の網目を有するスクリーンをダイ出口の下方を通らせることができる。ある実施態様によれば、前記網目はスクリーンの長さ（ｌ）及び幅（ｗ）で定まる平面内で見て２次元形状を有することができるが、その形状としては様々な形状が挙げられる。様々な形状には、多角形、長円面、数字、ギリシャ文字、ローマ字、ロシア文字、多角形の組合せのような複雑な形状、およびそれらの組合せが含まれるが、それに限定されない。ある特定の場合においては、前記網目は三角形、長方形、四角形、五角形、六角形、七角形、八角形、九角形、十角形、及びそれらの組合せ等の２次元多角形形状を有してもよい。前記網目の形状は、賦形された研磨粒子の１つ又は２つ以上の特徴を実質的に形成しやすくすることがある。
【００２５】
前記混合物がダイ出口を通り前記スクリーンの網目の中に入るようにした後、賦形された研磨粒子の前駆体を前記スクリーンの下方に置いたベルト上に印刷してよい。前記混合物を前記スクリーンの網目の中へ押出すプロセスの間、前記ベルトを該スクリーンに接触させていてよい。あるいは、前記ベルトを前記スクリーンから離間させてもよい。特に、前記混合物のスクリーン通過を迅速に行わせて、該混合物の前記網目中の平均滞留時間を約２分未満、又はさらには約２０秒未満となるようにすることができる。ある特定の非限定的実施態様においては、前記混合物がスクリーンの網目を通過する印刷の間、該混合物が実質的に変質しないように、したがってその成分の量が元の混合物から何ら変わらないように、特に該混合物がスクリーンの網目の中で大して乾燥することがないようにしてもよい。
【００２６】
前記賦形された研磨粒子の前駆体は一連のゾーンを通って並進してよく、そこで様々な処理プロセスが実施されてよい。いくつかの適切な処理プロセスの例としては、乾燥、加熱、硬化、反応、放射、混合、かきまぜ（ｓｔｉｒｒｉｎｇ）、撹拌（ａｇｉｔａｔｉｎｇ）、平坦化（ｐｌａｎａｒｉｚｉｎｇ）、か焼、焼結、微粉砕、ふるい分け、ドーピング、及びそれらの組合せを挙げることができる。一実施態様によれば、前記賦形された研磨粒子の前駆体は選択随意的賦形ゾーンを通して並進させてよく、そこで少なくとも１つの外面を本明細書中の実施態様で述べるように賦形してよい。さらに、前記賦形された研磨粒子の前駆体は適用ゾーンを通して並進させてよく、そこで１つ又は２つ以上の添加物を該賦形された研磨粒子の前駆体に適用してよく、それは本明細書中の実施態様で述べるように原材料粉末に添加物を与えるのと同じプロセスとすることができる。前記適用ゾーン内で、前記添加用物質は、例えば噴霧、浸漬、堆積、含浸、転写、打抜き、切断（ｃｕｔｔｉｎｇ）、加圧作業（ｐｒｅｓｓｉｎｇ）、及びそれらの任意の組合せを含む様々な方法を利用して適用してよい。さらにまた、前記賦形された研磨粒子の前駆体は前記ベルト上で後成形ゾーンを通して並進させてよく、そこで例えば乾燥、焼成、及び焼結等の様々なプロセスを該賦形された研磨粒子の前駆体に対して行って、賦形された研磨粒子を作製してよい。
【００２７】
一実施態様によれば、前記ブラスト加工媒体の賦形された研磨粒子は、ある特定の形状を有することができる。例えば、前記賦形された研磨粒子は長さ（ｌ）、幅（ｗ）、及び高さ（ｈｉ）を含む本体であって、該高さ（ｈｉ）が内部高さである該本体を有することができる。前記幅は前記長さ以上であることができ、また該幅は前記高さ以上であることができる。前記賦形された研磨粒子の本体が前記長さおよび幅で定まる平面内で見て２次元多角形形状又は多角形形状に近似した形状を一般に持ち得ることは、認識されるであろう。より具体的には、前記本体は、前記長さ及び幅で定まる平面内で見て、多角形形状、長円面形状、数字、ギリシャ文字、ローマ字、ロシア文字、多角形形状の組合せを用いた複雑な形状、及びそれらの組合せを有する２次元形状を持つことができる。具体的な多角形形状としては、三角形、長方形、四角形、五角形、六角形、七角形、八角形、九角形、十角形、それらの任意の組合せ等が挙げられる。他の不規則な多角形形状も利用することができ、その例としては星形粒子、十字形粒子、切頭三角形粒子等が挙げられる。
【００２８】
一実施態様によれば、前記ブラスト加工媒体の本体は多結晶材料を含むことができる。多結晶材料は複数の砥粒を含んでよく、各砥粒は結晶粒を規定することができ、個々の結晶粒は結晶粒界で分離されている。ある特定の場合においては、前記砥粒は窒化物、酸化物、炭化物、ホウ化物、酸炭化物、酸窒化物、酸ホウ化物、ダイアモンド、及びそれらの組合せ等の物質を含むことができる。少なくとも１つの特別な場合においては、前記砥粒は酸化物材料を、より詳細には、酸化アルミニウム、酸化ジルコニウム、酸化チタン、酸化イットリウム、酸化クロム、酸化ストロンチウム、酸化ケイ素、及びそれらの組合せ等の酸化物を、含むことができる。ある一つの実施態様においては、前記砥粒はアルミナを含むことができ、より詳細には本質的にα−アルミナ等のアルミナから成っていてよい。
【００２９】
図１Ａは、一実施態様に係る賦形された研磨粒子としてのブラスト加工媒体を示す図を含む。また、図１Ｂは図１Ａの横断面図を含む。前記本体１０１は上面１０３、該上面１０３と反対側の主底面１０４を含む。前記上面１０３及び前記底面１０４は側面１０５，１０６、および１０７によって互いに分離されていることができる。図示のように、前記賦形された研磨粒子１００の本体１０１は、前記上面１０３の平面内で見て略三角形形状を有することができる。前記本体１０１は側部（ｓｉｄｅ）に沿って延びる前記本体の最長寸法であり得る幅（ｗ）を持つことができ、さらに、高さ（ｈ）を持つことができるが、この高さ（ｈ）は前記本体１０１の側面で定まる方向で前記長さ及び幅に対して垂直な方向に延びる前記本体の寸法であってよい。特に、本明細書中でさらに詳しく述べるように、前記本体１０１は位置によって様々な高さで規定することができる。特定の場合においては、前記幅は前記長さ以上であることができ、前記長さは前記高さ以上であることができ、該幅は該高さ以上であることができる。
【００３０】
特に、前記本体１０１は図１Ｂに示すように長さ（Ｌｍｉｄｄｌｅ）を持つことができ、その長さは、前記本体１０１の底面１０４において測定され、一つの角１１３から該本体１０１の中点１８１を通り該本体の反対側の稜１１４の中点まで延びるものであってよい。あるいは、前記本体は第２の長さ又はプロファイル長さ（Ｌｐ）で規定することができ、その長さは、前記上面１０３での側面視で第１の角１１３から隣の角１１２までの該本体の寸法の尺度であることができる。特に、Ｌｍｉｄｄｌｅの寸法はある角での高さ（ｈｃ）と該角の反対側の稜の中点での高さ（ｈｍ）との間の距離を規定する長さであることができる。前記寸法Ｌｐは前記粒子の側部（ｓｉｄｅ）に沿ってｈ１とｈ２との間の距離を規定するプロファイル長さであることができる。本明細書中での長さに対する言及は、ＬｍｉｄｄｌｅまたはＬｐに対する言及であり得る。
【００３１】
さらに、本明細書中での任意の寸法特性（例えば、ｈ１、ｈ２、ｈｉ、ｗ、Ｌｍｉｄｄｌｅ、Ｌｐ等）に対する言及は、バッチの単一粒子の寸法、あるいはバッチからの粒子の適切なサンプリングの分析から導いた中央値又は平均値に対する言及であり得る。明記しない限り、本明細書中での寸法特性に対する言及は、粒子のバッチからの適切な粒子数のサンプルサイズから導いた統計的に有意な値に基づいた中央値に対する言及と考えることができる。特に、本明細書中の特定の実施例については、前記サンプルサイズは粒子のバッチから無作為に選んだ少なくとも４０個の粒子を含むことができる。粒子のバッチは、単一のプロセスランから収集した一群の粒子であることができ、より詳細には、市販級の研磨用製品を形成するのに適した量の賦形された研磨粒子を含んでよく、それは例えば少なくとも約２０ポンドの粒子である。
【００３２】
一実施態様においては、前記本体１０１は角１１３で定まる該本体の第１の領域での第１角高さ（ｈｃ）を持つことができる。特に、前記角１１３は前記本体１０１上の最大高さの点を表してもよいが、該角１１３での高さは該本体１０１上の最大高さの点を表さなくてもよい。前記角１１３は、前記上面１０３と２つの側面１０５，１０７との交わりで定まる該本体１０１上の点又は領域として定義することができる。前記本体１０１は他の角をさらに含んでよく、その例としては角１１１および角１１２が挙げられる。さらに図示するように、前記本体１０１は前記角１１１，１１２，１１３によって互いに隔てられた稜１１４，１１５，１１６を含むことができる。前記稜１１４は前記上面１０３と前記側面１０６との交差で規定することができる。前記稜１１５は角１１１および１１３の間における前記上面１０３と側面１０５との交差で規定することができる。前記稜１１６は角１１２および１１３の間における前記上面１０３と側面１０７との交差で規定することができる。
【００３３】
さらに図示するように、前記本体１０１は、前記角１１３で定まる第１端の反対側であり得る前記稜１１４の中点の領域で定めることができる該本体の第２端における第２中点高さ（ｈｍ）を含むことができる。前記軸１５０は前記本体１０１の前記２つの端の間に延びることができる。図１Ｂは前記軸３５０に沿う前記本体１０１の横断面図であるが、該軸３５０は前記角１１３と前記稜１１４の中点との間の長さ寸法（Ｌｍｉｄｄｌｅ）に沿って該本体の中点１８１を通って延びることができる。
【００３４】
一実施態様によれば、前記本体１０１は高さの平均差を持つことができるが、それはｈｃおよびｈｍ間の差の尺度である。本明細書中では便宜的に、高さの平均差をｈｃ−ｈｍとして一般に定義するが、それはその差の絶対値として定義されるのであり、前記本体１０１の前記稜１１４の中点での高さが前記角１１３での高さよりも大きい時には、高さの平均差をｈｍ−ｈｃとして計算してよいことは、認識されるであろう。さらに詳細には、前記高さの平均差は、適切なサンプルサイズ（例えば本明細書中で定義されるようにバッチからの少なくとも４０個の粒子）からの複数の賦形された研磨粒子に基づいて計算することができる。前記粒子の前記高さｈｃおよびｈｍはＳＴＩＬ（Ｓｃｉｅｎｃｅｓ  ｅｔ  Ｔｅｃｈｎｉｑｕｅｓ  Ｉｎｄｕｓｔｒｉｅｌｌｅｓ  ｄｅ  ｌａ  Ｌｕｍｉｅｒｅ−Ｆｒａｎｃｅ）Ｍｉｃｒｏ  Ｍｅａｓｕｒｅ  ３Ｄ  Ｓｕｒｆａｃｅ  Ｐｒｏｆｉｌｏｍｅｔｅｒ（白色（ＬＥＤ）色収差法）を使用して測定することができ、前記高さの平均差は前記サンプルからのｈｃおよびｈｍの平均値に基づいて計算することができる。
【００３５】
一つの特定の実施態様においては、前記本体１０１は該本体の異なる位置での高さの平均差を有し得る。例えば、前記本体１０１は、第１角高さ（ｈｃ）及び第２中点高さ（ｈｍ）間の［ｈｃ−ｈｍ］の平均値たり得る高さの平均差として、少なくとも約２０ミクロンの値を持つことができる。前記本体１０１の前記稜の中点での高さが反対側の角での高さよりも大きい時は前記高さの平均差がｈｍ−ｈｃとして計算されてよいことは、認識されるだろう。他の場合においては、前記高さの平均差［ｈｃ−ｈｍ］は少なくとも約２５ミクロン、少なくとも約３０ミクロン、少なくとも約３６ミクロン、少なくとも約４０ミクロン、少なくとも約６０ミクロン、例えば少なくとも約６５ミクロン、少なくとも約７０ミクロン、少なくとも約７５ミクロン、少なくとも約８０ミクロン、少なくとも約９０ミクロン、又はさらには少なくとも約１００ミクロンであることができる。ある非限定的実施態様においては、前記高さの平均差は約３００ミクロン以下、例えば約２５０ミクロン以下、約２２０ミクロン以下、又はさらには約１８０ミクロン以下であることができる。前記高さの平均差は上記最小値および最大値のいずれかの間の範囲内とすることができることは、認識されるだろう。
【００３６】
さらには、前記高さの平均差がｈｃの平均値に基づき得ることは、認識されるだろう。例えば、前記本体１０１の角での平均高さ（Ａｈｃ）は該本体の高さを全ての角において測定し、それらの値を平均することによって計算することができ、それはまた、一つの角での単一の高さ値（ｈｃ）とは明確に異なる場合がある。したがって、前記高さの平均差は式［Ａｈｃ−ｈｉ］の絶対値で与えられてよい。さらに、前記高さの平均差が、賦形された研磨粒子のバッチからの適切なサンプルサイズから計算した内部高さ中央値（Ｍｈｉ）およびそのサンプルサイズ中の全粒子につての角における平均高さを用いて計算し得ることは、認識されるだろう。したがって、前記高さの平均差は計算［Ａｈｃ−Ｍｈｉ］の絶対値で与えられてよい。
【００３７】
特定の場合においては、前記本体１０１は、（幅）：（長さ）として表現される比であって、少なくとも１：１の値を持つ第１アスペクト比を有するように作製することができる。他の場合においては、前記本体１０１は、前記第１アスペクト比（ｗ：ｌ）が少なくとも約１．５：１、例えば少なくとも約２：１、少なくとも約４：１、又はさらには少なくとも約５：１となるように作製することができる。さらに、他の場合においては、前記研磨粒子は、前記本体が約１０：１以下、例えば約９：１以下、約８：１以下、又はさらには約５：１以下の第１アスペクト比を有するように作製することができる。前記本体１０１が上記比のいずれかの間の範囲内の第１アスペクト比を持ち得ることは、認識されるだろう。さらに、本明細書中における高さへの言及は前記研磨粒子の測定可能な最大高さであることは、認識されるだろう。前記研磨粒子が該研磨粒子の本体１０１中の異なる位置で異なる高さを有してよいことは、後述されるだろう。
【００３８】
前記第１アスペクト比に加えて、前記本体１０１は、（長さ）：（高さ）の比として定義され、その高さが内部高さ中央値（Ｍｈｉ）である第２アスペクト比を持つことができる。ある場合においては、前記第２アスペクト比は約５：１及び約１：３の間、例えば約４：１及び約１：２の間、又はさらには約３：１及び約１：２の間の範囲内であり得る。
【００３９】
別の実施態様によれば、前記本体１０１は、（幅）：（高さ）の比として定義され、その高さが内部高さ中央値（Ｍｈｉ）である第３アスペクト比を含む。前記本体１０１の第３アスペクト比は、約１０：１および約１．５：１の間、例えば８：１及び約１．５：１の間、例えば約６：１及び約１．５：１の間、又はさらには約４：１及び約１．５：１の間の範囲内であり得る。
【００４０】
一実施態様によれば、前記賦形された研磨粒子の本体１０１は性能改善を容易にする特別な寸法を有することができる。例えば、ある場合においては、前記本体１０１は、内部高さ（ｈｉ）を持ち得るが、その内部高さは任意の角および対抗する稜の中点の間の寸法に沿って測定した該本体１０１の最小高さ寸法であり得る。前記本体１０１が略三角形の２次元形状である特定の場合においては、前記内部高さ（ｈｉ）は、３つの角の各々および対向稜の中点の間での３つの測定値についての、高さ（すなわち、前記底面１０４及び前記上面１０５の間の尺度）の最小寸法であってよい。前記本体１０１の内部高さ寸法（ｈｉ）を図１Ｂに示す。一実施態様によれば、前記内部高さ（ｈｉ）は前記幅（ｗ）の少なくとも約２２％であることができる。任意の粒子の前記高さ（ｈｉ）は、前記賦形された研磨粒子を分割（ｓｅｃｔｉｏｎｉｎｇ）又は載置及び磨砕（ｍｏｕｎｔｉｎｇ  ａｎｄ  ｇｒｉｎｄｉｎｇ）し、前記本体１０１の内部における最小高さ（ｈｉ）を測定するのに十分な仕方（すなわち、光学顕微鏡又はＳＥＭ）で観察することによって測定してよい。特定の一実施態様においては、前記高さ（ｈｉ）は前記本体１０１の前記幅の少なくとも約２５％、該幅の少なくとも約２８％、該幅の少なくとも約２９％、例えば少なくとも約３０％、又はさらには該幅の少なくとも約３３％であり得る。１つの非限定的実施態様については、前記本体１０１の高さ（ｈｉ）は前記幅の約８０％以下、例えば約７６％以下、約７３％以下、約７０％以下、約６８％以下、約５６％以下、約４８％以下、又はさらには約４０％以下であり得る。前記本体１０１の高さ（ｈｉ）は上記最小及び最大パーセントのいずれかの間の範囲内とすることができることは、認識されるだろう。
【００４１】
ブラスト加工媒体のバッチの少なくとも一部であり得る研磨粒子のバッチは、制御された内部高さ中央値（Ｍｈｉ）を持つことができ、それによって性能改善が容易になる場合がある。特に、バッチの内部高さ中央値（ｈｉ）は、前記と同様にそのバッチの賦形された研磨粒子の幅中央値と関連付けることができる。特に、内部高さ中央値（Ｍｈｉ）は前記バッチの賦形された研磨粒子の幅中央値の少なくとも約２２％、例えば少なくとも約２８％、少なくとも約２９％、少なくとも約３０％、又はさらには少なくとも約３３％とすることができる。１つの非限定的実施態様については、前記本体の内部高さ中央値（Ｍｈｉ）は、前記幅中央値の約８０％以下、例えば約７６％以下、約７３％以下、約７０％以下、該幅（中央値）の約６８％以下、該幅（中央値）の約５６％以下、該幅（中央値）の約４８％以下、又はさらには該幅中央値の約４０％以下とすることができる。前記本体の内部高さ中央値（Ｍｈｉ）が上記最小及び最大パーセントのいずれかの間の範囲内であり得ることは、認識されるだろう。
【００４２】
さらに、前記賦形された研磨粒子のバッチ、したがって前記ブラスト加工媒体の少なくとも一部は、適切なサンプルサイズからの寸法特性の標準偏差で測られる、改善された寸法均一性を示す場合がある。一実施態様によれば、内部高さ変動（Ｖｈｉ）を持つことができ、それはバッチからの適切なサンプルサイズの粒子についての内部高さ（ｈｉ）の標準偏差として計算することができる。一実施態様によれば、前記内部高さ変動は約６０ミクロン以下、例えば約５８ミクロン以下、約５６ミクロン以下、又はさらには約５４ミクロン以下とすることができる。１つの非限定的実施態様においては、前記内部高さ変動（Ｖｈｉ）は少なくとも２ミクロンとすることができる。前記本体の内部高さ変動が上記最小値及び最大値のいずれかの間の範囲内であり得ることは、認識されるだろう。
【００４３】
もう一つの実施態様については、前記本体１０１は少なくとも約４００ミクロンの内部高さ（ｈｉ）を持つことができる。より詳細には、この高さは少なくとも約４５０ミクロン、例えば少なくとも約４７５ミクロン、又はさらには少なくとも５００ミクロンであってよい。いまひとつの非限定的実施態様においては、前記本体１０１の高さは約３ｍｍ以下、例えば約２ｍｍ以下、約１．５ｍｍ以下、約１ｍｍ以下、約８００ミクロン以下とすることができる。前記本体１０１の高さが上記最小値及び最大値のいずれかの間の範囲内であり得ることは、認識されるだろう。さらには、上記の値の範囲が、賦形された研磨粒子のバッチについての内部高さ中央値（Ｍｈｉ）を表すものであることは、認識されるだろう。
【００４４】
ある特定のブラスト加工媒体は、特定の幅（ｗ）の本体を有する賦形された研磨粒子を含むことができる。例えば、前記幅は少なくとも約６００ミクロン、例えば少なくとも約７００ミクロン、少なくとも約８００ミクロン、又はさらには少なくとも約９００ミクロンとすることができる。１つの非限定的場合においては、前記本体１０１は約４ｍｍ以下、例えば約３ｍｍ以下、約２．５ｍｍ以下、又はさらには約２ｍｍ以下の幅を持つことができる。前記本体１０１の幅が上記最小値及び最大値のいずれかの間の範囲内であり得ることは、認識されるだろう。さらには、上記の値の範囲が、賦形された研磨粒子のバッチについての幅中央値（Ｍｗ）を表すものであることは、認識されるだろう。
【００４５】
もう一つの局面においては、前記ブラスト加工媒体は、ある特定の長さ（ｌ）の本体を有する賦形された研磨粒子を含むことができる。例えば、前記本体は、少なくとも約０．４ｍｍ、例えば少なくとも約０．６ｍｍ、少なくとも約０．８ｍｍ、又はさらには少なくとも約０．９ｍｍの長さ（ＬｍｉｄｄｌｅまたはＬｐ）を持つことができる。さらに、少なくとも１つの非限定的実施態様については、前記本体１０１は、約４ｍｍ以下、例えば約３ｍｍ以下、例えば約２．５ｍｍ以下、又はさらには約２ｍｍ以下の長さを持つことができる。前記本体１０１の長さが上記最小値及び最大値のいずれかの間の範囲内であり得ることは、認識されるだろう。さらには、上記の値の範囲が、長さ中央値（Ｍｌ）――それはより詳細には賦形された研磨粒子のバッチについての、したがって、前記賦形された研磨粒子を含むブラスト加工媒体のバッチの少なくとも一部についての、中央長さ中央値（ＭＬｍｉｄｄｌｅ）又はプロファイル長さ中央値（ＭＬｐ）であってよいのだが――を代表するものであり得ることは、認識されるだろう。
【００４６】
もう一つの実施態様によれば、前記ブラスト加工媒体は、ある特定のディッシング（中くぼみ）（ｄｉｓｈｉｎｇ）を示す場合のある本体を有する、賦形された研磨粒子を含むことができる。ここにおいて、ディッシング値（ｄ）は、前記本体の角における平均高さ（Ａｈｃ）を前記本体の内部での最小高さ寸法（ｈｉ）と比べた両者の間の比として定義することができる。前記本体の角における平均高さ（Ａｈｃ）は、該本体の高さを全ての角において測定し、それらの値を平均することで計算することができるが、それは一つの角における単一の値（ｈｃ）とは明確に異なる場合がある。前記本体の角における、又は内部における平均高さは、ＳＴＩＬ  （Ｓｃｉｅｎｃｅｓ  ｅｔ  Ｔｅｃｈｎｉｑｕｅｓ  Ｉｎｄｕｓｔｒｉｅｌｌｅｓ  ｄｅ  ｌａ  Ｌｕｍｉｅｒｅ−Ｆｒａｎｃｅ）  Ｍｉｃｒｏ  Ｍｅａｓｕｒｅ  ３Ｄ  Ｓｕｒｆａｃｅ  Ｐｒｏｆｉｌｏｍｅｔｅｒ  （白色（ＬＥＤ）色収差技術）を使用して測定することができる。あるいは、前記ディッシングは、バッチからの適切な粒子サンプリングから計算した前記粒子の角での高さ中央値（Ｍｈｃ）に基づいていてよい。同様に、前記内部高さ（ｈｉ）は、バッチからの適切な粒子サンプリングから導いた内部高さ中央値（Ｍｈｉ）とすることができる。一実施態様によれば、前記ディッシング値（ｄ）は、約２以下、例えば約１．９以下、約１．８以下、約１．７以下、約１．６以下、約１．５以下、約１．２５以下、約１．２以下、約１．１５以下、又は約１．１０以下とすることができる。また、少なくとも１つの非限定的実施態様においては、前記ディッシング値（ｄ）は、少なくとも０．９、例えば少なくとも１．０とすることができる。前記ディッシング比が上記最小値及び最大値のいずれかの間の範囲内であり得ることは、認識されるだろう。さらには、上記ディッシング値が、賦形された研磨粒子のバッチについての、したがって該賦形された研磨粒子を含むブラスト加工媒体のバッチの少なくとも一部についてのディッシング中央値（Ｍｄ）を表すものであり得ることも、認識されるだろう。
【００４７】
前記本体１０１は、底面積（Ａｂ）を規定する底面１０４を持つことができる。特定の場合においては、前記底面１０４は前記本体１０１の最大の表面であり得る。前記底面は、前記上面１０３の表面積よりも大きな底面積（Ａｂ）として定まる表面積を持つことができる。加えて、前記本体１０１は、前記底面積に対して垂直で前記粒子の中点１８１を通る平面の面積を定める横断面中点面積（Ａｍ）を持つことができる。特定の場合においては、前記本体１０１は、約６以下の中点面積に対する底面積の面積比（Ａｂ／Ａｍ）を持つことができる。さらに特定の場合においては、前記面積比は、約５．５以下、例えば約５以下、約４．５以下、約４以下、約３．５以下、又はさらには約３以下とすることができる。いま一つの非限定的実施態様においては、前記面積比は少なくとも約１．１、例えば少なくとも１．３、又はさらには少なくとも１．８とすることができる。前記面積比が上記最小値及び最大値のいずれかの間の範囲内であり得ることは、認識されるだろう。さらには、上記面積比が、賦形された研磨粒子のバッチについての、したがって該賦形された研磨粒子を含むブラスト加工媒体のバッチの少なくとも一部についての、面積比中央値をあらわすものであり得ることも、認識されるだろう。
【００４８】
さらにまた、本明細書中の実施態様の賦形された研磨粒子を内蔵する前記ブラスト加工媒体で、例えば図１Ｂの粒子を含むものは、約０．３以下の正規化高さ差を持つことができる。この正規化高さ差は、式［（ｈｃ−ｈｍ）／（ｈｉ）］の絶対値で定義することができる。他の実施態様においては、前記正規化高さ差は、約０．２６以下、例えば約０．２２以下、又はさらには約０．１９以下とすることができる。いま一つの特定の実施態様においては、前記正規化高さ差は少なくとも約０．０４、例えば少なくとも約０．０５、又はさらには少なくとも約０．０６とすることができる。前記正規化高さ差が、上記最小値及び最大値のいずれかの間の範囲内であり得ることは、認識されるだろう。さらには、上記の正規化高さの値が、賦形された研磨粒子のバッチにつての、したがって該賦形された研磨粒子を含むブラスト加工媒体のバッチの少なくとも一部についての正規化高さ中央値を表すものであり得ることも、認識されるだろう。
【００４９】
もう一つの場合においては、前記本体は少なくとも０．０４のプロファイル比を持つことができるが、ここで、プロファイル比は、前記賦形された研磨粒子の長さ（Ｌｍｉｄｄｌｅ）に対する前記高さの平均差［ｈｃ−ｈｍ］の比、すなわち前記［（ｈｃ−ｈｍ）／（Ｌｍｉｄｄｌｅ）］の絶対値として定義される。前記本体の長さ（Ｌｍｉｄｄｌｅ）が図１Ｂに図示するように該本体１０１を横切る距離であり得ることは、認識されるだろう。さらには、この長さが賦形された研磨粒子のバッチからの適切な粒子サンプリングから計算した平均長さ又は長さ中央値である場合があることも、認識されるだろう。ある特定の実施態様によれば、前記プロファイル比は、少なくとも約０．０５、少なくとも約０．０６、少なくとも約０．０７、少なくとも約０．０８、又はさらには少なくとも約０．０９とすることができる。いま一つの非限定的実施態様においては、前記プロファイル比は、約０．３以下、例えは約０．２以下、約０．１８以下、約０．１６以下、又はさらには約０．１４以下とすることができる。前記プロファイル比が上記最小値及び最大値のいずれかの間の範囲内であり得ることは、認識されるだろう。さらには、上記プロファイル比が賦形された研磨粒子のバッチについてのプロファイル比中央値を表すものであり得ることも、認識されるだろう。
【００５０】
もう一つの実施態様によれば、前記本体は、特定のすくい角を持つことができるが、該すくい角は該本体の底面１０４と側面１０５、１０６又は１０７との間の角として定義してよい。例えば、前記すくい角は約１°と約８０°の間の範囲内であってよい。本明細書中の他の粒子については、前記すくい角は約５°と５５°の間、例えば約１０°と約５０°の間、約１５°と５０°の間、又はさらには約２０°と５０°の間の範囲内とすることができる。このようなすくい角を有する研磨粒子の作製は、前記ブラスト加工媒体の性能を改善する場合がある。
【００５１】
もう一つの実施態様によれば、図１Ａ及び図１Ｂの前記ブラスト加工媒体は、前記本体１０１の上面１０３内に長円面領域１１７を持つことができる。この長円面領域１１７は、前記上面１０３の周りに延びるとともに該長円面領域１１７を規定するトレンチ領域１１８によって規定することができる。前記長円面領域１１７は前記中点１８１を包含することができる。さらに、前記上面内に規定された長円面領域１１７は、作製プロセスによる加工物（ａｒｔｉｆａｃｔ）とすることができ、また、作製の際に前記混合物に加わる前記応力の結果として形成される場合がある。
【００５２】
一局面においては、前記本体１０１は性能改善を容易にする場合のあるパーセントフラッシングを持つことができる。特に、このフラッシング（ｆｌａｓｈｉｎｇ）は、例えば図２に図示するように一つの辺（ｓｉｄｅ）に沿って見ての前記粒子の面積で定義することができ、この場合、該フラッシングはボックス２０２及び２０３内で前記本体の側面から延びることができる。前記フラッシングは、前記本体の上面及び底面に近接するテーパ領域を表すことができる。例えば、前記粒子の側面は前記本体の高さの方向に延びる鉛直軸に対してテーパ状とすることができる。前記フラッシングは、前記本体の側面の最内側点（例えば、２２１）と該側面上の最外側点（例えば、２２２）の間に延びる、ボックス内に含まれる該側面に沿った前記本体の面積パーセントとして測定することができる。１つの特定な場合においては、ある特定のフラッシング含有率を持つことができるが、それは、ボックス２０２，２０３、および２０４内に含まれる前記本体の総面積と比べた、ボックス２０２および２０３内に含まれる前記本体の面積のパーセントとすることができる。一実施態様によれば、前記本体のパーセントフラッシング（ｆ）は、少なくとも約１０％とすることができる。もう一つの実施態様においては、前記パーセントフラッシングはより大きく、例えば少なくとも１２％、例えば少なくとも１４％、少なくとも１６％、少なくとも１８％、又はさらには少なくとも２０％とすることができる。さらに非限定的実施態様においては、前記本体のパーセントフラッシングは、約４５％以下、例えば約４０％以下、又はさらには約３６％以下とすることができる。前記本体のパーセントフラッシングが上記最小値及び最大値のいずれかの間の範囲内であり得ることは、認識されるだろう。さらには、上記パーセントフラッシングが賦形された研磨粒子のバッチについての、したがって該賦形された研磨粒子を含むブラスト加工媒体のバッチの少なくとも一部についての、パーセントフラッシングの中央値を表すものであり得ることも、認識されるだろう。
【００５３】
前記パーセントフラッシングは、前記粒子をその一側を下にして置き、前記本体を見て、例えば図２に図示するような黒白画像を作り出すことによって測定することができる。このような測定を行うための適切なプログラムとしては、ＩｍａｇｅＪソフトウェアを挙げることができる。前記パーセントフラッシングは、前記側で見て中央２０４及び前記ボックスを含む前記本体の総面積（陰影部総面積（ｔｏｔａｌ  ｓｈａｄｅｄ  ａｒｅａ））と比べた、前記ボックス２０２および２０３内の前記本体の面積２０１を求めることによって、測定することができる。このような手順を適切な粒子サンプリングについて完了することで、平均値、中央値、及び／又は標準偏差値を発生させることができる。
【００５４】
本明細書中の実施態様に係るブラスト加工媒体の賦形された研磨粒子のバッチは、該バッチの適切なサンプルサイズの粒子からの寸法特性の標準偏差によって測定した、改善された寸法均一性を示す場合がある。一実施態様によれば、前記賦形された研磨粒子のバッチはフラッシング変動（Ｖｆ）を持つことができるが、それはバッチからの適切なサンプルサイズの粒子についてのパーセントフラッシング（ｆ）の標準偏差として計算することができる。一実施態様によれば、前記フラッシング変動は、約５．５％以下、例えば約５．３％以下、約５％以下、又は約４．８％以下、約４．６％以下、又はさらには約４．４％以下とすることができる。一つの非限定的実施態様においては、前記フラッシング変動（Ｖｆ）は少なくとも約０．１％とすることができる。前記フラッシング変動が上記最小値及び最大値のいずれかの間の範囲内であり得ることは、認識されるだろう。
【００５５】
本明細書中の実施態様の前記ブラスト加工媒体の賦形された研磨粒子は、少なくとも４０００の高さ（ｈｉ）・フラッシング乗算値（ｈｉＦ）を持つことができるが、ここでｈｉＦ＝（ｈｉ）（ｆ）であり、「ｈｉ」は前述のように前記本体の最小内部高さを表し、「ｆ」はパーセントフラッシングを表す。１つの特定の場合においては、前記本体の高さ・フラッシング乗算値（ｈｉＦ）はより大きな値、例えば少なくとも４５００ミクロン％、少なくとも５０００ミクロン％、少なくとも６０００ミクロン％、少なくとも７０００ミクロン％、又はさらには８０００ミクロン％とすることができる。さらに一つの非限定的実施態様においては、前記高さ・フラッシング乗算値は、約４５０００ミクロン％以下、例えば約３００００ミクロン％以下、約２５０００ミクロン％以下、約２００００ミクロン％以下、又はさらには約１８０００ミクロン％以下とすることができる。前記高さ・フラッシング乗算値が上記最小値及び最大値のいずれかの間の範囲内であり得ることは、認識されるだろう。さらには、上記乗算値が賦形された研磨粒子のバッチについての、したがって該賦形された研磨粒子を含むブラスト加工媒体の少なくとも一部についての、乗算値中央値（ＭｈｉＦ）を表すものであり得ることも、認識されるだろう。
【００５６】
本明細書中の実施態様のある特定の賦形された研磨粒子は、式ｄＦ＝（ｄ）（Ｆ）で計算されるディッシング（ｄ）・フラッシング（Ｆ）乗算値（ｄＦ）を持つことができるが、ここでｄＦは約９０％以下であり、「ｄ」はディッシング値を表し、「ｆ」は前記本体のパーセントフラッシングを表す。１つの特定の場合においては、前記本体のディッシング（ｄ）・フラッシング（Ｆ）乗算値（ｄＦ）は約７０％以下、例えば約６０％以下、約５５％以下、約４８％以下、約４６％以下とすることができる。さらに一つの非限定的実施態様においては、前記ディッシング（ｄ）・フラッシング（Ｆ）乗算値（ｄＦ）は少なくとも約１０％、例えば少なくとも約１５％、少なくとも約２０％、少なくとも約２２％、少なくとも約２４％、又はさらには少なくとも約２６％とすることができる。前記本体のディッシング（ｄ）・フラッシング（Ｆ）乗算値（ｄＦ）が上記最小値及び最大値のいずれかの間の範囲内であり得ることは、認識されるだろう。さらには、上記乗算値が賦形された研磨粒子のバッチについての、したがって該賦形された研磨粒子を含むブラスト加工媒体の少なくとも一部についての、乗算値中央値（ＭｄＦ）を表すものであり得ることも、認識されるだろう。
【００５７】
もう一つの実施態様によれば、前記本体は式ｈｉ／ｄ＝（ｈｉ）／（ｄ）で計算される高さ・ディッシング比（ｈｉ／ｄ）を持つことができるが、ここでｈｉ／ｄは約１０００以下であり、「ｈｉ」は前述のように最小内部高さを表し、「ｄ」は前記本体のディッシングを表す。一つの特定の場合においては、前記本体の比（ｈｉ／ｄ）は約９００ミクロン以下、約８００ミクロン以下、約７００ミクロン以下、又はさらには約６５０ミクロン以下とすることができる。さらに一つの非限定的実施態様においては、前記比（ｈｉ／ｄ）は少なくとも約１０ミクロン、例えば少なくとも約５０ミクロン、少なくとも約１００ミクロン、少なくとも約１５０ミクロン、少なくとも約２００ミクロン、少なくとも約２５０ミクロン、又はさらには少なくとも約２７５ミクロンとすることができる。前記本体の比（ｈｉ／ｄ）が上記最小値及び最大値のいずれかの間の範囲内であり得ることは、認識されるだろう。さらには、前記高さ・ディッシング比が賦形された研磨粒子のバッチについての、したがって該賦形された研磨粒子を含むブラスト加工媒体の少なくとも一部についての、高さ・ディッシング比中央値（Ｍｈｉ／ｄ）を表すものであり得ることも、認識されるだろう。
【００５８】
前記ブラスト加工媒体の前記本体は全体が多結晶性材料から構成されてよい。すなわち、ある場合においては、前記本体は結着剤を実質的に含まないものとすることができる。さらに、他の場合においては、前記本体はいかなる有機物質も本質的に含まないものであってよく、より詳細には、前記本体は少なくとも一つの無機材料から本質的に成るものとすることができる。
【００５９】
もう一つの実施態様においては、前記本体は複合材料であってよく、少なくとも二つの異なるタイプの砥粒を含んでよい。例えば、前記本体は第１の層および該第１の層の上に横たわる第２の層を含むことができるが、ここで、該第１の層は第１の組成物を含み、該第２の層は該第１の組成物とは明確に異なる第２の組成物を含む。前記第１の組成物及び前記第２の組成物は少なくとも１つの元素で互いに異なってよい。代替的に又は追加的には、前記第１の組成物及び前記第２の組成物は、該組成物中に存在するある特定の元素の少なくとも１重量％だけ互いに異なるものとすることができる。より詳細には、前記第１の組成物及び前記第２の組成物の間の違いは、該第１の組成物及び該第２の組成物中に存在する少なくとも１つの元素の少なくとも約２ｗｔ％、例えば少なくとも約４ｗｔ％、少なくとも約８ｗｔ％、少なくとも約１０ｗｔ％、少なくとも約１５ｗｔ％、又はさらには少なくとも約２０ｗｔ％とすることができる。
【００６０】
代替的実施態様においては、前記本体は複合物を含むことができるが、ここで該本体は第１の領域及び該第１の領域とは明確に異なる第２の領域を含む。特に、ある場合においては、前記第１の領域は圧縮下にあり前記第２の領域は引張り下にあるものとすることができる。ある場合においては、前記第１の領域及び前記第２の領域の間の圧縮・引張りの違いを容易にすることは、第１の組成物を含む第１の領域及び該第１の組成物とは明確に異なる第２の組成物を含む第２の領域を利用することによって、達成してよい。他の場合においては、前記第１の領域及び第２の領域が前記賦形された研磨粒子の本体の中に、且つ、様々な仕方で配置されてよいことは、認識されるだろう。例えば、一つの場合においては、前記第１の領域は前記本体の中点を包囲する中央領域内に存在し、一方、前記第２の領域は該第１の領域を包囲するとともに前記本体の周辺領域に存在するようにすることができる。あるいは、前記第１の領域が周辺領域に存在し、前記第２の領域が中央領域に存在してもよい。さらに別の実施態様においては、前記第１の領域及び第２の領域が互いに対して層状に配置され、該第１の領域が第１の層の形であり、該第２の領域が該第１の領域の上に横たわる第２の層の形となるようにしてもよい。さらに、前記本体が第１及び第２の領域より多くのもの、例えば第３の領域、第四の領域、第五の領域等を含む複合物を含み得ることは、認識されるだろう。
【００６１】
ある実施例によれば、前記ブラスト加工媒体は、ある実施例に係るある特定の表面調製操作を受けやすい時に少なくとも約８０％の砥粒残存率を含むことができる。ある実施例においては、本明細書中の前記ブラスト加工媒体の砥粒残存率はより高い値、例えば少なくとも約８２％、少なくとも約８４％、少なくとも約８６％、少なくとも約８８％、又はさらには少なくとも約９０％とすることができる。また、前記ブラスト加工媒体は９９．５％以下の砥粒残存率を有してよい。前記ブラスト加工媒体が上記最小値及び最大値のいずれかの間の範囲内の砥粒残存率を有してよいことは、認識されるだろう。
【００６２】
前記砥粒残存率を特徴づけるために用いる前記表面調製操作は、標準化された条件にしたがって実施されるように構成されるが、この条件は、前記ブラスト加工媒体の１００グラムの初期テストバッチを秤量及び準備することを含む。１バールの圧力及び直径８ｍｍの開口を有するブラストノズルを室温で用いて、ブラスト加工媒体のバッチを鋼（例えば、３０４Ｌステンレス鋼）の被加工物に向けること。前記ブラストノズルは前記被加工物の表面から１５ｃｍ隔てる。ボアの内部軸及び前記ブラスト加工媒体の第１方向を定める前記ブラストノズルの軸は、前記被加工物表面に対して垂直角度に固定する。１回のサイクルは、ブラスト加工媒体のバッチ全体が、再循環することなく、ブラストノズルから該被加工物に向けて吐出された時に終了する。各サイクルの後、前記ブラスト加工媒体を回収し、篩にかける。こうして回収された粒子は、ブラスト加工機に再充填され、上記条件にしたがって前記ブラスト加工操作のもう一つのサイクルに利用される。２０回のサイクルが終了したら、前記粒子を回収し、篩にかけた後、ブラスト加工機に再充填する。前記篩分け過程は、前記の１００グラムの初期テストバッチの初期平均粒径の６０％未満の粒子を除去するように構成される。前記砥粒残存率は、前記初期テストバッチの重量（１００グラム）と比べての、２０回のサイクル及び最後の２０番目の篩分けサイクル後のバッチの重量によって、計算される。
【００６３】
もう一つの局面においては、前記ブラスト加工媒体はブラスト加工媒体のバッチの一部とすることができる。該バッチは、本明細書中の実施態様によって説明されるように、賦形された研磨粒子を含む第１の部分を含むことができる。さらに、該バッチは、前記賦形された研磨粒子とは少なくとも１つの粒子特性で異なる第２の研磨粒子を含む第２の部分を含んでよいが、この粒子特性としては例えば研磨粒子粒度（すなわち、該粒子内の結晶粒の平均サイズ）、硬さ、靭性、脆弱性、密度、気孔率、色、荒充填密度（ｌｏｏｓｅ  ｐａｃｋｅｄ  ｄｅｎｓｉｔｙ）（ＬＰＤ）、及びそれらの任意の組合せが挙げられる。例えば、前記第２の部分は複数のランダムな形状の研磨粒子を含むことができる。このようなランダムな形状の研磨粒子は従来の技術によって利用されるかまたは得られてよいが、該技術としては篩分け、粉砕、及びその組合せが挙げられるが、それらに限定されない。ある特定の場合においては、前記第２の部分は希釈用砥粒を含むことができる。この希釈用砥粒は、前記第１の部分の賦形された研磨粒子に対して形状が変化してよいだけでなく、さらに、該賦形された研磨粒子とは組成、平均粒度、平均結晶粒度（すなわち、該粒子内の結晶粒の平均サイズ）、硬さ、靭性、脆弱性、密度、気孔率、色、荒充填密度（ＬＰＤ），及びそれらの組合せで明確に異なってもよい。
【００６４】
ある特定の実施態様によれば、前記第１の部分は、ある特定の量（Ｗ１）で存在することができるが、この量は前記ブラスト加工媒体のバッチの総重量に対する該第１の部分の重量パーセントの尺度であってよい。さらに、前記バッチは、前記第２の部分のある特定の含有量（Ｗ１）をふくむことができるが、それは、前記ブラスト加工媒体のバッチの総重量に対するある量（重量パーセント）で存在してよい。より詳細には、前記バッチは、前記第２の部分の量に対する前記第１の部分の量のある特定の比を含むことができる。例えば、Ｗ１およびＷ２は互いに異なることができる。ある場合においては、Ｗ１はＷ２よりも大とすることができる。さらに別の実施態様においては、Ｗ２がＷ１よりも大であってもよい。代替的には、Ｗ１及びＷ２はほぼ同一とすることができる。
【００６５】
ある実施態様によれば、前記バッチは少なくとも約０．１であり得る比（Ｗ１／Ｗ２）を含むことができる。他の実施態様においては、前記比（Ｗ１／Ｗ２）はより大きく、例えば少なくとも約０．３、例えば少なくとも約０．７、少なくとも約１、少なくとも約３、少なくとも約５、又はさらには少なくとも１０とすることができる。また、前記比（Ｗ１／Ｗ１）は制限されて、約１００以下、約９５以下、約９０以下、約８５以下、又はさらには約８０以下となってもよい。前記バッチが上記最小値及び最大値のいずれかの間の範囲内であり得る比（Ｗ１／Ｗ１）を含むことができることは、認識されるだろう。
【００６６】
また、他の実施態様においては、前記バッチは賦形された研磨粒子を含む第１の部分、及び賦形された研磨粒子を含む第２の部分を利用してよい。前記第２の部分の賦形された研磨粒子が前記第１の部分の賦形された研磨粒子とは少なくとも１つの粒子特性で明確に異なってよいことは認識されるだろう。この粒子特性としては、例えば２次元形状、粒度、平均結晶粒度、及び本明細書中の実施態様の前記賦形された研磨粒子に関連するあらゆる特徴が挙げられる。特定の場合においては、前記第１の部分の複数の賦形された研磨粒子は前記第２の部分の研磨粒子の平均粒度と比べて異なる平均粒度を持つことができる。例えば、前記第１の部分の賦形された研磨粒子は、前記第２の部分の賦形された研磨粒子の平均粒度と比べてより大きな平均粒度を持つことができる。また、他の実施態様においては、前記第２の部分の研磨粒子は前記第１の部分の賦形された研磨粒子と比べてより大きな平均粒度を持つことができる。
【００６７】
ある特定の実施態様によれば、前記ブラスト加工媒体の本体は、複数の物質相を持つことができ、その中には特に第１の相、および該第１の相とは明確に異なる組成を有する第２の相が含まれる。例えば、前記本体は、第１の相の総重量に対して少なくとも約７０ｗｔ％のアルミナを含む第１の相を含むことができる。加えて、前記本体は、該本体の総重量に対して少なくとも０．１ｗｔ％の前記第２の相を含むことができる。
【００６８】
ある実施態様によれば、前記本体は、該本体の体積中に前記第２の相のある特定の分布を持つように形成することができる。例えば、第２の相は前記本体内の一体相であってよい。さらに、前記第２の相は、前記本体の全体積に亘ってほぼ均一に分散していてもよい。代替的には、前記第２の相は、前記本体内に不均一に分散していてもよい。例えば、一実施態様においては、前記本体は、該本体の中央領域での前記第２の相の含有量と比べて、該本体の周辺領域での前記第２の相の含有量が異なったものとすることができる。
【００６９】
前記第２の相は、前記本体内に存在する他の相のいずれかのドメインの中又はドメイン間に配置することができる。１つのドメインは、単一の結晶、または２次元で見た時に同一又はほぼ同一の整列を有する一群の結晶を含むことができる。一実施態様においては、前記第２の相は他の相のいずれかの結晶粒界に配置されていてよく、より詳細には、該第２の相の大半が本明細書中の実施態様において説明される相のいずれかの間の粒界相として（すなわち、粒界で結晶粒の間に）配置されていてよい。例えば、前記第２の相の総含有量の少なくとも６０％が前記第１の相の粒界に配置されることができる。他の実施態様においては、前記粒界に配置される前記第２の相の量はより大きく、例えば該第２の相の少なくとも約７０％、該第２の相の少なくとも約８０％、該第２の相の少なくとも約９０％とすることができ、又はさらには、場合によっては、該第２の相のほぼ全てを前記第１の相の粒界に配置することができる。
【００７０】
前記第１の相はある一定のアルミナ含有量を持ってよく、それは例えば前記第１の相の総重量に対して少なくとも約７０ｗｔ％アルミナである。他の実施態様においては、前記本体は前記第１の相の総重量に対して少なくとも約７１ｗｔ％、例えば少なくとも約７５ｗｔ％、少なくとも約７７ｗｔ％、少なくとも約８０ｗｔ％、少なくとも約８３ｗｔ％、少なくとも約８５ｗｔ％、少なくともやく８８ｗｔ％、少なくとも約９０ｗｔ％、少なくとも約９３ｗｔ％、少なくとも約９５ｗｔ％アルミナを含有することができ、又はさらには、実質的にアルミナから成ることができる。
【００７１】
さらに、前記粒子状物質は本体の総重量に対して少なくとも約７０ｗｔ％の前記第１の相を含む本体を持つことができる。他の場合においては、前記第１の相の総含有量は、前記本体の総重量に対してより大きく、例えば少なくとも約７５ｗｔ％、少なくとも約７７ｗｔ％、少なくとも約８０ｗｔ％、少なくとも約８３ｗｔ％、少なくとも約８５ｗｔ％、少なくとも約８８ｗｔ％、少なくとも約９０ｗｔ％、少なくとも約９３ｗｔ％、又はさらには少なくとも９５ｗｔ％であってよい。また、前記本体は、該本体の総重量に対して約９９．５ｗｔ％以下、約９９ｗｔ％以下、又はさらには約９８ｗｔ％以下の前記第１の相を含んでよい。前記本体中の前記第１の相の総含有量が、上記最小値及び最大値のいずれかの間の範囲内であり得ることは、認識されるだろう。
【００７２】
一つの特定の実施態様においては、前記第２の相はリン酸塩を含むことができ、より詳細には、少なくとも１つの希土類元素の中にリン酸塩を過半含有量を含んでもよい。１つの特定の場合においては、前記第２の相はリン酸塩及び少なくとも１つの希土類元素で本質的に構成することができ、より詳細には、モナザイト（ＬａＰＯ４）で本質的に構成することができる。さらに、前記第２の相は、結晶性物質を含むことができ、より詳細には、結晶性物質で本質的に構成されてもよい。他の場合においては、前記第２の相は単斜系結晶性構造を含むことができ、より詳細には、単斜系結晶性構造で本質的に構成されていてもよい。
【００７３】
さらに、前記本体は該本体の総重量に対して少なくとも０．１ｗｔ％の前記第２の相を含むことができる。他の実施態様については、前記本体中の前記第２の相の含有量はより大きく、例えば少なくとも約０．２ｗｔ％、少なくとも約０．３ｗｔ％、少なくとも約０．５ｗｔ％、少なくとも約０．６ｗｔ％、少なくとも約０．７ｗｔ％、少なくとも約０．９ｗｔ％、少なくとも約１．０ｗｔ％、又はさらには少なくとも約１．１ｗｔ％とすることができる。また、前記本体中の前記第２の相の含有量は限定されてもよく、例えばそれは約３０ｗｔ％以下、例えば約２０ｗｔ％以下、約１５ｗｔ％以下、約１３ｗｔ％以下、約１２ｗｔ％以下、約１０ｗｔ％以下、約９ｗｔ％以下、約８ｗｔ％以下、約７ｗｔ％以下、約６ｗｔ％以下、約５ｗｔ％以下、約４ｗｔ％以下、約３ｗｔ％以下、又はさらには約２ｗｔ％以下であってよい。前記本体中の前記第２の相の含有量が、上記最小値及び最大値のいずれかの間の範囲内であり得ることは、認識されるだろう。
【００７４】
もう一つの実施態様においては、前記ブラスト加工媒体の本体は（ＷＰ１／ＷＰ２）［式中、ＷＰ１は前記本体の総重量に対する前記第１の相の重量パーセントを表し、ＷＰ２は前記本体の総重量に対する前記第２の相の重量パーセントを表す］で定義される前記第１及び第２の相の比を含むことができる。少なくとも１つの局面においては、前記比（ＷＰ１／ＷＰ２）は少なくとも約１、例えば少なくとも約１．１、少なくとも約１．５、少なくとも約２、少なくとも約３、少なくとも約５、少なくとも約８、少なくとも約１０、少なくとも約１５、少なくとも約２０、少なくとも約５０、又はさらには少なくとも約７０とすることができる。また、もう一つの実施態様においては、前記比（ＷＰ１／ＷＰ２）は約１００以下、又はさらには約９５以下とすることができる。前記本体が上記最小値及び最大値のいずれかの間の範囲内の比（ＷＰ１／ＷＰ２）を持ち得ることは、認識されるだろう。
【００７５】
いま一つの実施態様においては、前記本体は、該本体中に過半含有量のアルミナ結晶およびより少ない含有量の第１添加物組成物（該第１添加物組成物はアルミナとは明確に異なるものとすることができる）を含むようなアルミナ系本体とすることができる。１つの特定の場合においては、前記第１添加物組成物はマグネシウム及びカルシウムの組合せを含むことができる。より詳細には、このマグネシウムカルシウムはある特定の添加物比（Ｍｇ：Ｃａ）で存在してよい。例えば、前記添加物比は約１：１と約１０：１との間の範囲内とすることができる。
【００７６】
第１添加物組成物を含む前記本体に関して、該本体は最少量のカルシウムを含んでよい。例えば、前記本体は該本体の総重量に対して少なくとも約０．２ｗｔ％のカルシウムを含んでよい。この含有量のカルシウムが、例えば酸化カルシウムを含む酸化物化合物の形で存在してよいことは、認識されるだろう。さらには、前記含有量のマグネシウムが、酸化物化合物の形態（例えば酸化マグネシウム）のような化合物の形態で存在してよいことは、認識されるだろう。
【００７７】
前記アルミナ及び第１添加物組成物を含む本体は、ある特定量のマグネシウムをさらに含んでよい。例えば、マグネシウムの量は約５ｗｔ％以下、例えば約４ｗｔ％以下、又はさらには約３ｗｔ％以下であってよい。また、前記本体が最小量、例えば該本体の総重量に対して少なくとも約０．１ｗｔ％、少なくとも約０．２ｗｔ％、少なくとも約０．４ｗｔ％、又はさらには少なくとも約１．０ｗｔ％のマグネシウムを含有できることも、認識されるだろう。前記本体中のマグネシウムの含有量が上記最小値及び最大値のいずれかの間の範囲内であり得ることは、認識されるだろう。
【００７８】
アルミナ及び第１添加物組成物を内蔵する本体に関して、さらに、該本体は前記アルミナ結晶及び該第１添加物組成物で本質的に構成されてもよい。さらに、前記第１添加物組成物の大半は、前記アルミナ結晶の結晶粒界に優先的に位置していてよい。例えば、前記カルシウムを含む添加物は前記アルミナの結晶粒界に優先的に位置していてよい。さらに、前記添加物組成物中のマグネシウムは前記本体の全体にわたって、前記結晶の中及び前記結晶粒界に、ほぼ均一に分散していてもよい。前記第１添加物組成物がマグネシウム及びカルシウムで本質的に構成されていてよいことは、認識されるだろう。
【００７９】
さらに、本明細書中の実施態様に係るあるブラスト加工媒体は、ある物質を本質的に含まないようにすることができるが、この場合のある物質としては、アルカリ金属元素、アルカリ性金属元素（ａｌｋａｌｉｎｅ  ｍｅｔａｌ  ｅｌｅｍｅｎｔｓ）、ナトリウム、イットリウム、マンガン、及び鉄さえも挙げられるが、それらに限定されない。
【００８０】
前記バッチは販売及び消費者への出荷のためのある特定の包装に入っていてよい。例えば、前記バッチは袋やドラムのような密封包装に入っていてよい。さらに、前記バッチは使用説明書を備えていてよい。その説明書の特定の局面は、前記密封包装に内蔵されていてよい。前記説明書の内容としては、例えば、使用法が挙げられるが、その中には例えば、前記ブラスト加工媒体をランダム形状の研磨粒子のような他の研磨粒子と組合せるための混合説明書等が含まれる。このような混合物は、ある特定の被加工物の様々な表面仕上げを達成するのに適している場合がある。加えて、前記説明書は使用条件についての勧告をされに含んでいてもよい。前記バッチは、顧客が前記粒子を使用するための取扱い上の指示及び安全情報を提供する、製品安全データシート（ＭＳＤＳ）を備えていてもよい。
【００８１】
前記ブラスト加工媒体のバッチが、表面調製操作のために被加工物に向けて投射されるように構成し得ることは、認識されるだろう。表面調製操作は、前記被加工物表面の少なくとも一部から物質を除去すること、前記被加工物表面の少なくとも一部を洗浄すること、又は前記被加工物表面の少なくとも一部を塑性変形させることを含むことができる。前記ブラスト加工媒体と共に使用するのに適した被加工物は、金属、金属合金、ガラス、セラミックス、有機物質、ポリマー、樹脂、エポキシ類、及びそれらの組合せを含むことができる。ある特定の場合においては、前記被加工物は金属合金、より詳細には鋼のような鉄系合金、を含んでよい。一つの特定の実施態様によれば、前記被加工物はステンレス鋼を含むことができる。
【００８２】
一局面においては、前記ブラスト加工媒体のバッチは、まず、研磨材を被加工物にむけること、及びその結果として該被加工物表面の少なくとも一部を変質させて該被加工物表面を調製することによって、該被加工物に表面調製操作を施すのに利用してよい。本明細書中での研磨材に対する言及は、前記ブラスト加工媒体及び担体を含むことができる。前記担体は前記ブラスト加工媒体を前記被加工物は送達するのに利用してよい。特に、前記研磨材を向ける過程は、前記ブラスト加工媒体のバッチの賦形された研磨粒子を、流れの中の自由研磨粒子として、被加工物に投射することを含むことができる。ある場合においては、前記担体は例えば空気等の気体物質を含むことができる。ある特定の場合においては、前記担体は空気で本質的に構成してもよい。代替的には、前記担体は他の気体物質を含むことができ、該他の気体物質としては、例えば不活性ガス、窒素、酸素、及びその他の容易に入手可能な気体物質が挙げられる。代替的実施態様においては、前記担体は少なくとも１つの液相成分を含んでもよい。
【００８３】
前記賦形された研磨粒子をブラスト加工媒体として利用するのに先立って、収集操作を行うのがよい場合があるが、その収集操作は、前記ブラスト加工媒体をある所望の粒子特性によって仕分けする仕分け操作を含んでよい。研磨業界で使用するための粒子は、一般に、使用前にある与えられた粒度分布に等級づけされる。このような分布は、典型的には、粗粒から細粒までの粒度の範囲を持つ。研磨工業においては、この範囲は、「粗粒（ｃｏａｒｓｅ）」、「コントロール（ｃｏｎｔｒｏｌ）」、および「細粒（ｆｉｎｅ）」分画と呼ばれることがある。研磨業界で認められた等級づけ規格によって等級づけされた研磨粒子は、各公称等級について前記粒度分布を数的限界内に指定する。このような業界で認められた等級づけ規格（すなわち、研磨業界で指定された公称等級）としては、米国規格協会（ＡＮＳＩ）規格、欧州研磨製品製造者連盟（Ｆｅｄｅｒａｔｉｏｎ  ｏｆ  Ｅｕｒｏｐｅａｎ  Ｐｒｏｄｕｃｅｒｓ  ｏｆ  Ａｂｒａｓｉｖｅ  Ｐｒｏｄｕｃｔｓ）（ＦＥＰＡ）規格、および日本工業規格（ＪＩＳ）規格として公知のものが挙げられる。
【００８４】
ＡＮＳＩ等級呼称（すなわち、指示された公称等級）としては、ＡＮＳＩ  ４、ＡＮＳＩ  ６、ＡＮＳＩ  ８、ＡＮＳＩ  １６、ＡＮＳＩ  ２４、ＡＮＳＩ  ３６、ＡＮＳＩ  ４０、ＡＮＳＩ  ５０、ＡＮＳＩ  ６０、ＡＮＳＩ  ８０、ＡＮＳＩ  １００、ＡＮＳＩ  １２０、ＡＮＳＩ  １５０、ＡＮＳＩ  １８０、ＡＮＳＩ  ２２０、ＡＮＳＩ  ２４０、ＡＮＳＩ  ２８０、ＡＮＳＩ  ３２０、ＡＮＳＩ  ３６０、ＡＮＳＩ  ４００、およびＡＮＳＩ  ６００が挙げられる。ＦＥＰＡ等級呼称としては、Ｐ８、Ｐ１２、Ｐ１６、Ｐ２４、Ｐ３６、Ｐ４０、Ｐ５０、Ｐ６０、Ｐ８０、Ｐ１００、Ｐ１２０、Ｐ１５０、Ｐ１８０、Ｐ２２０、Ｐ３２０、Ｐ４００、Ｐ５００、Ｐ６００、Ｐ８００、Ｐ１０００、およびＰ１２００があげられる。ＪＩＳ等級呼称としては、ＪＩＳ８、ＪＩＳ１２、ＪＩＳ１６、ＪＩＳ２４、ＪＩＳ３６、ＪＩＳ４６、ＪＩＳ５４、ＪＩＳ６０、ＪＩＳ８０、ＪＩＳ１００、ＪＩＳ１５０、ＪＩＳ１８０、ＪＩＳ２２０、ＪＩＳ２４０、ＪＩＳ２８０、ＪＩＳ３２０、ＪＩＳ３６０、ＪＩＳ４００、ＪＩＳ６００、ＪＩＳ８００、ＪＩＳ１０００、ＪＩＳ１５００、ＪＩＳ２５００、ＪＩＳ４０００、ＪＩＳ６０００、ＪＩＳ８０００、およびＪＩＳ１０，０００が挙げられる。あるいは、前記賦形された研磨粒子２０はＡＳＴＭ  Ｅ−１１「Ｓｔａｎｄａｒｄ  Ｓｐｅｃｉｆｉｃａｔｉｏｎ  ｆｏｒ  Ｗｉｒｅ  Ｃｌｏｔｈ  ａｎｄ  Ｓｉｅｖｅｓ  ｆｏｒ  Ｔｅｓｔｉｎｇ  Ｐｕｒｐｏｓｅｓ」に適合するＵ．Ｓ．Ａ．  Ｓｔａｎｄａｒｄ  Ｔｅｓｔ  Ｓｉｅｖｅｓを用いて公称篩分け等級に等級づけることができる。ＡＳＴＭ  Ｅ−１１は、指示された粒度にしたがって材料を分類するためにフレームに装着したワイヤ織物の媒体を用いた試験用篩のデザイン及び構造の要件を規定する。典型的な呼称は、−１８＋２０と表示されてよいが、これは、前記粒子が、１８番篩に関するＡＳＴＭ  Ｅ−１１規格に合う試験用篩を通過し、且つ、２０番篩に関するＡＳＴＭ  Ｅ−１１規格に合う試験用篩の上に保持されることを意味する。様々な実施態様においては、前記粒子状物質は、−１８＋２０、−２０＋２５、−２５＋３０、−３０＋３５、−３５＋４０、−４０＋４５、−４５＋５０、−５０＋６０、−６０＋７０、−７０＋８０、−８０＋１００、−１００＋１２０、−１２０＋１４０、−１４０＋１７０、−１７０＋２００、−２００＋２３０、−２３０＋２７０、−２７０＋３２５、−３２５＋４００、−４００＋４５０、−４５０＋５００、またはー５００＋６３５を含む公称篩分け等級を持つことができる。代替的には、−９０＋１００のようなカスタム網目サイズを使用することもできよう。前記粒子状物質の本体は、本明細書中でさらに詳細に説明するように、賦形された研磨粒子の形態であってよい。
【００８５】
図３は、ある実施態様に係る表面調製操作を示す図を含む。図に示すように、研磨材３０１は、担体３０３を介して被加工物３０４の表面３０５に向けられる賦形された研磨粒子３０２を含むブラスト加工媒体を含むことができる。特に、図に示すように、前記研磨材３０１は、前記表面調製操作のための制御された操作パラメータ（例えば、ノズルサイズ、圧力、温度等）を提供する場合のあるブラスト加工機３０８に接続し得るノズル３０６から吐出することができる。
【００８６】
ある場合においては、前記表面調製の過程は、ある仕方で前記研磨材３０１を前記被加工物３０４に向けることを含むことができるが、その際、該研磨材３０１の速度を制御する。前記研磨材３０１の速度を選択するには、入力部３１２を介して、ある担体圧力を利用することで、前記ブラスト加工媒体３０２がブラスト加工機から前記被加工物へ向けて吐出される速度を制御すればよい。前記ブラスト加工と共にある特定の圧力を利用することで、前記被加工物３０４の表面の適切な調製を容易にすることが、適切な場合がある。例えば、前記担体の圧力は、約０．５バール（５×１０４Ｐａ）と約８．０バール（８０×１０４Ｐａ）の間の範囲内、より詳細には、約０．５バール（５×１０４Ｐａ）と約６．０バール（６０×１０４Ｐａ）の間の範囲内とすることができる。
【００８７】
さらに、前記ブラスト加工機３０８は、再循環の特徴を利用してもよく、その中には、前記ノズル３０６から吐出され前記被加工物３０４の表面３０５を調製するのに少なくとも１回使用された前記ブラスト加工媒体３０２を収集するように構成された回集物品３２１が含まれてもよい。収集されたブラスト加工媒体３２０は、１つ又は２つ以上の篩を含んでもよい仕分け物品（ｓｏｒｔｉｎｇ  ａｒｔｉｃｌｅ）３３０を介して再循環させることができる。前記仕分け物品３３０は、賦形された研磨粒子のうち破壊されたもの又はある最小サイズの粒子を除去することができる。したがって、前記ブラスト加工媒体３０２についての砥粒残存率は、前記仕分け物品を介してある特定のサイクル数（例えば、２０）を経ても残存している該ブラスト加工媒体の粒子の百分率として定義することができる。
【００８８】
図３にさらに示すように、前記ブラスト加工媒体３０２が前記仕分け物品３３０から出たのち、該ブラスト加工媒体３０２は、前記表面調製操作の新たなサイクルのために該ブラスト加工媒体３０２を前記ブラスト加工機３０８へ送達するように構成されたホッパー３１０に装填することができる。
【００８９】
ある実施態様によれば、前記被加工物の表面を調製する過程は、該被加工物の平均表面粗さ（Ｒａ）を変化させることを含むことができる。少なくとも１つの実施態様においては、前記調製操作は、式［（Ｒａ−Ｒａｏ）／Ｒａｏ］×１００％［式中、Ｒａは表面調製操作を行った後の前記被加工物の平均表面粗さをあらわし、Ｒａｏは前記表面調製操作を行う前の該被加工物の初期平均表面粗さを示す］にしたがって、該被加工物の平均表面粗さを初期平均表面粗さから少なくとも１．０％だけ増加させること、を含むことができる。他の実施態様においては、前記被加工物の平均表面粗さの変化はより大きく、例えば少なくとも約２％、少なくとも約４％、少なくとも約６％、少なくとも約１０％、少なくとも約２０％、少なくとも約３０％、又はさらには少なくとも約３５％とすることができる。また、前記平均表面粗さの増加は、約９５％以下、例えば約９０％以下、約８０％以下、又はさらには約７０％以下であってよい。前記平均表面粗さの増加が上記最小及び最大百分率のいずれかの間の範囲内であり得ることは、認識されるだろう。
【００９０】
さらに、前記表面調製過程は、前記被加工物の最大表面粗さ（Ｒｚ）を変化させることを含むことができる。ある特定の場合においては、前記被加工物の表面を調製する過程は、式［（Ｒｚ−Ｒｚｏ）／Ｒｚｏ］×１００％［式中、Ｒｚは前記表面調製操作を行った後の該被加工物の最大表面粗さを表し、Ｒｚｏは該表面調製操作を行う前の該被加工物の初期最大表面粗さを表す］にしたがって、該加工物の最大表面粗さを初期最大表面粗さから少なくとも１％だけ増加させることを含むことができる。他の場合においては、前記表面調製操作は、前記最大表面粗さを少なくとも約２％、例えば少なくとも約４％、少なくとも約６％、少なくとも約１０％、少なくとも約２０％、又はさらには少なくとも約３０％だけ増加させるように実施してよい。また、前記表面調製操作による最大表面粗さ（Ｒｚ）の増加は、約９５％以下、例えば約９０％以下、約８０％以下、又はさらには約７０％以下であってよい。表面調製操作の間の最大表面粗さの増加が、上記最小及び最大百分率のいずれかの間の範囲内であり得ることは、認識されるだろう。
【００９１】
さらに、前記ブラスト加工媒体のバッチは、表面調製操作に利用されてよく、また、ある特定の砥粒残存率によって特徴づけられてもよい。本明細書中に記載するように、前記砥粒残存率は、実施例１の実施態様にしたがって実施される表面調製操作を経ても残存するブラスト加工媒体の百分率の尺度である。ある実施態様によれば、表面調製操作を行った後の、前記砥粒残存率は少なくとも約８０％とすることができる。他の場合においては、前記砥粒残存率はより高く、例えば少なくとも約８２％、少なくとも約８４％、少なくとも約８６％、少なくとも約８８％、又はさらには少なくとも約９０％とすることができる。また、前記砥粒残存率は約９９．５％以下でよい。前記砥粒残存率が、本明細書中のある実施態様に係る表面調製操作に使用されるブラスト加工媒体のバッチについての、上記最小及び最大百分率のいずれかの間の範囲内であり得ることは、認識されるだろう。
【００９２】
前記被加工物の表面を調製する過程は、Ｓｅｓｓｉｌｅ  ｄｒｏｐ  ｍｅｔｈｏｄ又はＡＳＴＭ  Ｄ７３３４−０８にしたがう平均濡れ角を変化させることを含むことができる。ある特定の場合においては、前記表面調製過程は、該調製過程の前の初期濡れ角に対して平均濡れ角を増加させることを含むことができる。より特定の場合においては、前記表面調製過程は、初期濡れ角に対して平均濡れ角を増加させるとともに、さらに、前記被加工物表面の表面粗さを増加させることを含むことができる。
【００９３】
少なくとも１つの実施態様によれば、被加工物の表面を調製する過程は、該被加工物が約８５度より大きな平均濡れ角を持つように、表面調製過程を行うことを含むことができる。ある場合においては、前記被加工物の表面を調製する過程は、該被加工物表面の平均濡れ角を増加させて、該表面調製過程の後の濡れ角が鈍角となるようにすること、を含むことができる。例えは、前記表面調製過程の後、前記被加工物の平均濡れ角は約９０度より大、例えば約９１度より大、約９５度より大、約１００度より大、又はさらには約１１０度より大であってよい。また、前記平均濡れ角は、約１７０度以下、又はさらには約１６０度以下となるように制限されてもよい。本明細書中に記載するように表面調製操作を行った後、前記被加工物の平均濡れ角が上記最小値及び最大値のいずれかの間の範囲内であり得ることは、認識されるだろう。
【００９４】
さらに、表面調製操作を行った後、前記濡れ角は変化してもよく、より詳細には、前記初期濡れ角に対してある百分率だけ増加してもよい。例えば、一実施態様においては、式［（Ｗａ―Ｗｉ）／Ｗｉ］×１００％［式中、Ｗａは前記表面調製操作を行った後の濡れ角を表し、Ｗｉは該表面調製操作を行う前の初期濡れ角を表す］にしたがって、初期濡れ角に対して少なくとも約１％だけの増加を示すことができる。他の場合においては、前記濡れ角の増加はより大きく、例えば少なくとも約２％、少なくとも約４％、少なくとも約６％、少なくとも約１０％、少なくとも約２０％、又はさらには少なくとも約３０％とすることができる。
【００９５】
本明細書中の実施態様のいくつかのある局面は図１Ａ及び図１Ｂに示した前記賦形された研磨粒子に関するものであったが、他の形状も考えられる。図４〜図９は、本明細書中の実施態様のブラスト加工媒体を形成することができる、特定の輪郭を持ち賦形された研磨粒子を規定する、ブラスト加工媒体の賦形された研磨粒子を含む。図４に示すように、前記粒子４００は、略角柱状であって第１の端面４０２及び第２の端面４０４を持つ本体４０１を含んでよい。さらに、前記本体４０１は、前記第１の端面４０２と前記第２の端面４０４の間に延びる第１の側面４１０を含んでよい。第２の側面４１２が、前記第１の端面４０２と前記第２の側面４０４の間に、前記第１の側面４１０に隣接して延びていてよい。図示のように、前記本体４０１は、また、前記第１の端面４０２と前記第２の端面４０４の間に、前記第２の側面４１２及び前記第１の側面４１０に隣接して延びる第３の側面４１４を含むことができる。
【００９６】
図４に示すように、前記本体４０１は、前記第１の側面４１０と前記第２の側面４１２の間に、第１の稜４２０を含んでよい。前記本体４０１は、また、前記第２の側面４１２と前記第３の側面４１４の間に、第２の稜４２２を含んでもよい。さらに、前記本体４０１は前記第３の側面４１４と前記第１の側面４１２の間に、第３の稜４２４を含んでもよい。
【００９７】
図示するように、前記本体４０１の各端面４０２、４０４は略三角形の形をしていてよい。各側面４１０、４１２、４１４は略長方形の形をしていてよい。さらに、前記本体４０１の前記端面４０２、４０４に平行な平面での横断面は、略三角形の形とすることができる。前記本体４０１の前記端面４０２、４０４に平行な平面を通る横断面形状は略三角形であるように図示されているが、他の形状とすることもでき、他の形状としては、あらゆる多角形形状、例えば四角形、五角形、六角形、七角形、八角形、九角形、十角形等があげられることは、認識されるだろう。さらに、前記賦形された研磨粒子の横断面形状は、凸面状、非凸面状、凹面状、または非凹面状であってもよい。
【００９８】
図５は、もう一つの実施態様に係るブラスト加工媒体の賦形された研磨粒子を示す図を含む。図に示すように、この粒子５００は本体５０１を含んでよく、該本体５０１は長手方向軸５０４に沿って延びる中央部５０２を含んでよい。第１の半径方向腕５０６は、前記中央部５０２の長さに沿って、該中央部５０２から外側へ延びていてよい。第２の半径方向腕５０８は、前記中央部５０２の長さに沿って、該中央部５０２から外側へ延びていてよい。第３の半径方向腕５１０は、前記中央部５０２の長さに沿って、該中央部５０２から外側へ延びていてよい。さらに、第四の半径方向腕５１２は、前記中央部５０２の長さに沿って、該中央部５０２から外側へ延びていてよい。これら半径方向腕５０６、５０８、５１０、５１２は、前記粒子５００の中央部５０２の周りに等間隔に配置されていてよい。
【００９９】
図５に示すように、前記第１の半径方向腕５０６は略矢印形状の先端５２０を含んでいてよい。前記第２の半径方向腕５０８は略矢印形状の先端５２２を含んでいてよい。前記第３の半径方向腕５１０は略矢印形状の先端５２４を含んでいてよい。さらに、前記第四の半径方向腕５１２は略矢印形状の先端５２６を含んでいてよい。
【０１００】
図５は、また、前記本体５０１には前記第１の半径方向腕５０６と前記第２の半径方向腕５０８の間に第１の空隙５３０が形成されていてよいことを示している。前記第２の半径方向腕５０８と前記第３の半径方向腕５１０の間には、第２の空隙５３２が形成されていてよい。前記第３の半径方向腕５１０と前記第四の半径方向腕５１２の間には、第３の空隙５３４が形成されていてよい。さらに、前記第四の半径方向腕５１２と前記第１の半径方向腕５０６の間には、第四の空隙５３６が形成されていてよい。
【０１０１】
図５に示すように、前記本体５０１は、長さ５４０、高さ５４２、および幅５４４を含んでよい。ある特定の局面においては、前記長さ５４０は前記高さ５４２より大きく、該高さ５４２は前記幅５４４より大きい。ある特定の局面においては、前記本体５０１は、前記高さ５４２に対する前記長さ５４０の比である第１アスペクト比（（長さ）：（幅））を規定していてよい。さらに、前記本体５０１は、前記幅５４４に対する前記高さ５４２の比である第２アスペクト比（（長さ）：（幅））を規定していてよい。最後に、前記本体５０１は、前記幅５４２に対する前記長さ５４０の比である第３アスペクト比（（長さ）：（高さ））を規定していてよい。
【０１０２】
一実施態様によれば、前記賦形された研磨粒子少なくとも約１：１、例えば少なくとも約１．１：１、少なくとも約１．５：１、少なくとも約２：１、少なくとも約２．５：１、少なくとも約３：１、少なくとも約３．５：１、少なくとも約４：１、少なくとも約４．５：１、少なくとも約５：１、少なくとも約６：１、少なくとも約７：１、少なくとも約８：１、またはさらに少なくとも約１０：１の第１アスペクト比を持つことができる。
【０１０３】
もう一つの場合においては、前記賦形された研磨粒子は、前記本体が少なくとも約０．５：１、例えば少なくとも約０．８：１、少なくとも約１：１、少なくとも約１．５：１、少なくとも約２：１、少なくとも約２．５：１、少なくとも約３：１、少なくとも約３．５：１、少なくとも約４：１、少なくとも約４．５：１、少なくとも約５：１、少なくとも約６：１、少なくとも約７：１、少なくとも約８：１、又はさらには少なくとも約１０：１の第２アスペクト比を持つように形成することができる。
【０１０４】
さらに、ある賦形された研磨粒子は、少なくとも約１：１、例えば少なくとも約１．５：１、少なくとも約２：１、少なくとも約２．５：１、少なくとも約３：１、少なくとも約３．５：１、少なくとも約４．５：１、少なくとも約５：１、少なくとも約６：１、少なくとも約７：１、少なくとも約８：１、又はさらには少なくとも約１０：１の第３アスペクト比を持つことができる。
【０１０５】
前記本体５０１のある実施態様は、前記第１アスペクト比に関する形状として、例えば扁平な又は湾曲した、略長方形形状を持つことができる。前記粒子５００の前記第２アスペクト比に関する形状は、例えば三角形、正方形、長方形、五角形等の多面体形状のいずれかであってよい。前記本体５０１の前記第２アスペクト比に関する形状は、例えば１、２、３等、Ａ、Ｂ、Ｃ等の英数字のいずれかであってよい。さらに、前記本体５０１の前記第２アスペクト比に関する形状は、ギリシャ文字、現代ローマ字（ｔｈｅ  ｍｏｄｅｒｎ  Ｌａｔｉｎ  ａｌｐｈａｂｅｔ）、古代ローマ字（ｔｈｅ  ａｎｃｉｅｎｔ  Ｌａｔｉｎ  ａｌｐｈａｂｅｔ）、ロシア文字、他のアルファベット文字のいずれか、またはそれらの組合せから選んだ文字であってよい。さらに、前記本体５０１の前記第２アスペクト比に関する形状は、漢字であってよい。
【０１０６】
図６〜図７は、全体として６００と称する、ブラスト加工媒体の賦形された研磨粒子のもう一つの実施態様を示す。図に示すように、この粒子６００は略立方体状の本体６０１を含んでよい。前記賦形された研磨粒子が他の多面体形状を有するように形成されてよいことは、認識されるだろう。前記本体６０１は、第１の端面６０２及び第２の端面６０４、該第１の端面６０２と該第２の端面６０４の間に延びる第１の横面６０６、該第１の端面６０２と該第２の端面６０４の間に延びる第２の横面６０８を持っていてよい。さらに、前記本体６０１は前記第１の端面６０２と第２の端面６０４の間に延びる第３の横面６１０、および該泰一の端面６０２と該第２の端面６０４の間に延びる第四の横面６１２を持つことができる。
【０１０７】
図示のように、前記第１の端面６０２および前記第２の端面６０４は互いに平行であることができ、また、前記横面６０６、６０８、６１０、及び６１２によって隔てられていることができて、前記本体に立方体構造を与える。しかし、ある特定の局面においては、前記第１の端面６０２は前記第２の端面６０４に対して回転されて、ねじれ角６１４を生じさせることができる。前記本体６０１のねじれは、１つ又は２つ以上の軸に沿うものであることができ、それによって特定のタイプのねじれ角を規定することができる。例えば、前記本体６０２の幅寸法に沿って延びる横軸６８１および前記本体６０１の高さ寸法に沿って延びる鉛直軸６８２によって定まる平面に平行な前記端面６０２の上で、前記本体６０１の長さを規定する長手方向軸６８０に沿って見下ろした、図７に示す、前記本体の上面図（ａ  ｔｏｐ−ｄｏｗｎ  ｖｉｅｗ）に描写されるように。一実施態様によれば、前記本体６０１は、前記端面６０２および６０４が相互に回転したような、前記本体６０１の前記長手方向軸の周りのねじれを規定する長手方向ねじれ角６１４を持つことができる。図７に示す前記ねじれ角６１４は、第１の稜６２２のタンジェントと第２の稜６２４の間の角として測定することができるが、ここで、該第１の稜６２２および該第２の稜６２４は前記両横面（６１０及び６１２）の間で長手方向に延びる共通稜６２６で結ばれるとともにそれを共有している。他の賦形された研磨粒子が前記長手方向軸、前記鉛直軸、及びそれらの組合せに対してねじれ角を持つように形成し得ることは、認識されるだろう。このようなねじれ角のいずれも、本明細書中に記載される値を持つことができる。
【０１０８】
ある特定の局面においては、前記ねじれ角６１４は少なくとも約１°である。他の場合においては、前記ねじれ角はより大きく、例えば少なくとも約２°、少なくとも約５°、少なくとも約８°、少なくとも約１０°、少なくとも約１２°、少なくとも約１５°、少なくとも約１８°、少なくとも約２０°、少なくとも約２５°、少なくとも約３０°、少なくとも約４０°、少なくとも約５０°、少なくとも約６０°、少なくとも約７０°、少なくとも約８０°、またはさらに少なくとも約９０°とすることができる。また、ある実施態様によれば、前記ねじれ角６１４は約３６０°以下、例えば約３３０°以下、例えば約３００°以下、約２７０°以下、約２３０°以下、約２００°以下、又はさらには約１８０°以下とすることができる。ある賦形された研磨粒子が上記最小角及び最大角のいずれかの間の範囲内であり得ることは、認識されるだろう。
【０１０９】
さらに、前記本体は前記長手方向軸、横方向軸、又は鉛直軸の一つに沿って該本体の内部全体を貫通する開口を持っていてよい。
【０１１０】
図８は、ブラスト加工媒体の賦形された研磨粒子のもう一つの実施態様を示す図を含む。図示するように、この粒子８００は略三角形の底面８０２を持つ略角錐状形状を呈する本体８０１を含んでよい。前記本体は、相互につながった側面８１６、８１７、及び８１８ならびに前記底面８０２をさらに含むことができる。前記本体８０１は角錐状多面体形状を有するように図示されているが、本明細書中に記載のように、他の形状も可能であることは、認識されるだろう。
【０１１１】
一実施態様によれば、前記本体８０１は、該本体８０１の少なくとも一部を貫通することができ、より詳細には、該本体８０１の全体積を貫通する穴８０４（したがって、及び開口）が形成されていてよい。ある特定の局面においては、前記穴８０４は、該穴８０４の中心を通る中心軸８０６を規定していてよい。さらに、前記粒子８００は、該本体８０１の中心８３０を通る中心軸８０８を規定していてよい。前記穴８０４が、該穴８０４の中心軸８０６が前記中心軸８０８から距離８１０だけ離間するように、前記本体８０１の中に形成されていてよいことは、認識されるだろう。したがって、前記本体８０１の質量中心は該本体８０１の幾何学的中点８３０より下方に移動していてよく、この場合、該幾何学的中点８３０は、長手方向軸８０９、垂直軸（ｖｅｒｔｉｃａｌ  ａｘｉｓ）８１１、及び中心軸（すなわち、横方向軸）８０８の交点で定義することができる。前記質量中心を前記賦形された砥粒の幾何学的中点８３０より下方へ移動することにより、該粒子８００が落下あるいは他の仕方でバッキングの上に付着するときに同じ面、例えば前記底面８０２を下にして着地することで、前記本体８０１が所定の直立配向を持つようにする可能性を増すことができる。
【０１１２】
ある特定の実施態様においては、前記質量中心が前記幾何学的中点８３０からある距離だけ変位しており、その距離は、高さを定める前記本体８０２の鉛直軸８１０に沿う高さ（ｈ）の少なくとも約０．０５倍とすることができる。もう一つの実施態様においては、前記質量中心は前記幾何学的中点８３０から、少なくとも約０．１（ｈ）、例えば少なくとも約０．１５（ｈ）、少なくとも約０．１８（ｈ）、少なくとも約０．２（ｈ）、少なくとも約０．２２（ｈ）、少なくとも約０．２５（ｈ）、少なくとも約０．２７（ｈ）、少なくとも約０．３（ｈ）、少なくとも約０．３２（ｈ）、少なくとも約０．３５（ｈ）、又はさらには少なくとも約０．３８（ｈ）の距離だけ変位していてよい。また、前記本体８０１の質量中心は、前記幾何学的中点８３０から、０．５（ｈ）以下、例えば０．４９（ｈ）以下、０．４８（ｈ）以下、０．４５（ｈ）以下、０．４３（ｈ）以下、０．４０（ｈ）以下、０．３９（ｈ）以下、又はさらには０．３８（ｈ）以下の距離だけ変位していてよい。前記質量中心と前記幾何学的中点の間の変位が上記最小値及び最大値のいずれかの間の範囲内であり得ることは、認識されるだろう。
【０１１３】
ある特定の場合においては、前記質量中心は、前記粒子８００が図８に示すような直立配向の時に、該質量中心が前記本体８０１の頂点よりも該本体８０１の基底、例えば前記底面８０２の方に近接するように、前記幾何学的中点８３０から変位していてよい。
【０１１４】
もう一つの実施態様においては、前記質量中心は、前記幅を定める前記本体８０１の横方向軸８０８に沿う幅（ｗ）の少なくとも約０．０５倍の距離だけ、前記幾何学的中点８３０から変位していてよい。もう一つの局面においては、前記質量中心は、前記幾何学的中点８３０から、少なくとも約０．１（ｗ）、例えば少なくとも約０．１５（ｗ）、少なくとも約０．１８（ｗ）、少なくとも約０．２（ｗ）、少なくとも約０．２２（ｗ）、少なくとも約０．２５（ｗ）、少なくとも約０．２７（ｗ）、少なくとも約０．３（ｗ）、又はさらには少なくとも約０．３５（ｗ）の距離だけ変位していてよい。また、一つの実施態様においては、前記質量中心は、前記幾何学的中点８３０から、０．５（ｗ）以下、例えは０．４９（ｗ）以下、０．４５（ｗ）以下、０．４３（ｗ）以下、０．４０（ｗ）以下、又はさらには０．３８（ｗ）以下の距離だけ変位していてよい。
【０１１５】
もう一つの実施態様においては、前記質量中心は、前記本体８０１の長さ（ｌ）の少なくとも約０．０５倍の距離（Ｄｌ）だけ、前記長手方向軸８０９に沿って前記幾何学的中点８３０から変位していてよい。ある特定の実施態様においては、前記質量中心は、前記幾何学的中点から少なくとも０．１（ｌ）、例えば少なくとも約０．１５（ｌ）、少なくとも約０．１８（ｌ）、少なくとも約０．２（ｌ）、少なくとも約０．２５（ｌ）、少なくとも約０．３（ｌ）、少なくとも約０．３５（ｌ）、又はさらには少なくとも約０．３８（ｌ）の距離だけ変位していてよい。また、ある研磨粒子について、前記質量中心は、約０．５（ｌ）以下、例えば約０．４５（ｌ）以下、又はさらには約０．４０（ｌ）以下の距離だけ変位させることができる。
【０１１６】
図９は、ある実施態様に係るブラスト加工媒体の賦形された研磨粒子を示す図を含む。この粒子９００は、１つ又は２つ以上の側面９１０，９１２及び９１４によって互いに隔てられた基底面９０２及び上面９０４を含む本体９０１を含んでよい。一つの特定の実施態様によれば、前記本体９０１は、前記基底面９０２が前記上面９０４の平面形状（ここで、平面形状はそれぞれの面で定まる平面内で見る）とは異なる平面形状を持つように形成することができる。例えば、図９の実施態様に示すように、前記本体９０１は、略円形の前記基底面９０２及び略三角形の前記上面９０４を持つことができる。前記基底面９０２及び上面９０４において、いくつかの形状の任意の組合せを含む他の変更が実現可能であることは、認識されるだろう。
【０１１７】
図１０は、賦形された研磨粒子を含むブラスト加工媒体のバッチの写真を含む。図１１は、図１０の前記ブラスト加工媒体を用いて表面調製操作を行った後の、被加工物の表面の一部分の像を含む。図に示すように、前記被加工物は表面を横切ってランダムに分布したグージ溝（ｇｏｕｇｅｓ）１１０２を含む表面１１０１を持つことができる。さらに、このグージ溝は、特定の特徴を有してよく、それらの特徴は前記ブラスト加工媒体中に用いた前記賦形された研磨粒子のある局面に関連していてよい。一つの実施態様によれば、そして図１１の１つのグージ溝の拡大像を含む図１２に示すように、該グージ溝は、平均長さ（ｌ）、平均幅（ｗ）を持つことができ、それらは少なくとも約２：１の（（平均長さ）：（平均幅））のアスペクト比を規定してよい。図１２に示すように、前記長さは２次元の上面図で前記グージ溝１１０２の最大寸法であり、前記幅は２次元の上面図で該長さに垂直な方向に延びるグージ溝１１０２の最小寸法である。他の実施態様においては、平均幅に対する平均長さの前記アスペクト比はより大きく、例えば少なくとも約３：１、少なくとも約５：１、又は少なくとも約１０：１とすることができる。
【０１１８】
前記グージ溝１１０２は、平均長さ（ｌａ）又は約５ｍｍ以下を有してよく、その平均長さは、被加工物の無作為で統計学的に適切なサンプルサイズのグージ溝１１０２の、適切な光学技法による測定に基づくものである。他の実施態様においては、前記グージ溝１１０２は、より小さな、例えば約４ｍｍ以下、又はさらには約３ｍｍ以下の平均長さを有してよい。また、前記グージ溝１１０２は、少なくとも約０．２ｍｍ又はさらには少なくとも約０．５ｍｍの平均長さを有してよい。前記グージ溝１１０２が上記最小値及び最大値のいずれかの範囲内の平均長さを有し得ることは、認識されるだろう。
【０１１９】
図１１にさらに示すように、約１．０ｍｍ以下の平均幅を持つことができ、その平均幅は、被加工物の無作為で統計学的に適切なサンプルサイズのグージ溝１１０２の、適切な光学技法による測定に基づくものである。他の実施態様においては、前記グージ溝１１０２は、より小さな、例えば約０．８ｍｍ以下又はさらには約０．５ｍｍ以下の平均幅を有してよい。また、前記グージ溝１１０２は、少なくとも約０．０１ｍｍ、又はさらには少なくとも約０．０５ｍｍの最小幅で規定されていてもよい。前記グージ溝１１０２が上記最小値及び最大値のいずれかの間の範囲内の平均幅を有し得ることは、認識されるだろう。
【０１２０】
前記被加工物のグージ溝１１０２は平均深さをさらに有してよく、その平均深さは、該グージ溝１１０２が該グージ溝１１０２に隣接する前記被加工物上面上の点から該被加工物の本体の中へ、前記長さと幅で定まる平面に垂直な方向に延びる、該グージ溝１１０２の最大距離の尺度であってよい。ある実施態様によれば、前記平均深さは前記平均長さより小さくすることができる。さらに、前記グージ溝１１０２は前記平均幅より小さい平均深さを有してもよい。ある場合においては、前記グージ溝１１０２は第２アスペクト比（ｌａ：ｄａ）で特徴づけられてもよく、その第２アスペクト比は平均深さに対する平均長さの尺度であることができ、且つ、少なくとも約２：１の値をさらに有してよい。他の実施態様においては、前記第２アスペクト比はより大きく、例えば少なくとも約３：１又はさらには少なくとも約５：１であってよい。また、少なくとも１つの実施態様においては、前記第２アスペクト比は約１００：１以下、約１０：１以下又はさらには約８：１以下であってよい。前記グージ溝１１０２の第２アスペクト比が上記最小値及び最大値のいずれかの間の範囲内であってよいことは、認識されるだろう。
【０１２１】
ある場合においては、前記グージ溝１１０２は、前記ブラスト加工媒体中に利用される前記賦形された研磨粒子の少なくとも１つの局面に関連した平均長さによって特徴づけられてよい。例えば、前記表面に存在する前記グージ溝１１０２の大半は、高々、複数の賦形された研磨粒子の平均幅である平均長さを持つことができる。ある特定の場合においては、前記グージ溝１１０２が前記賦形された研磨粒子のある寸法に対応し得ることは、明らかであろう。例えば、前記グージ溝は、複数の賦形された研磨粒子の、幅を規定する該粒子の側面（ｔｈｅ  ｓｉｄｅ）に沿う稜によって形成された切削痕（ｃｕｔｓ）に対応していてよい。
【０１２２】
ある局面においては、前記賦形された研磨粒子は代替的方法によって形成されてもよく、その代替的方法としては、例えば、「剛い」混合物又はゲルを賦形用組立体の開口の中に押し出し、吐出材を介して該混合物を該開口から取り出すある特定の方法を用いるプロセスが挙げられるが、これに限定されない。さらに、このような形成プロセス及び吐出の仕方の制御によって、前記賦形された研磨粒子のある特徴の形成を容易にすることができる。
【０１２３】
例えば、一実施態様においては、賦形された研磨粒子は曲がりくねった（ｔｏｒｔｕｏｕｓ）輪郭を持つ本体を含むことができるが、それは、前記代替的形成プロセスのある局面によって容易にされる場合がある。ある特定の場合においては、前記曲がりくねった輪郭は、第１の湾曲部、第２の湾曲部、及び該第１の湾曲部と該第２の湾曲部とを結ぶ平面状部分を含むことができる。図２０は、ある実施態様にしたがって作成した賦形された研磨粒子の側面視（反転色）像を含む。この賦形された研磨粒子２０００は、第１の主面２００３、第２の主面２００４、及び該第１の主面２００３と該第２の主面２００４との間に延びて両者を隔てる側面２００５を持つ本体２００１を含むことができる。詳細には、そしてある実施態様によれば、前記第１の主面２００３は曲がりくねった輪郭を持つことができ、それは、第１の湾曲部２００６、第２の湾曲部２００８、及び該第１の湾曲部２００６と該第２の局面２００８との間に延びて両者を連結する、実質的に平面状又は直線状領域２００７を有してよい。一つの特定の実施態様においては、前記第１の湾曲部２００６はほぼ円弧状の湾曲を規定していてよく、それは、実質的に凸面の湾曲を含んでよい。前記第２の湾曲部２００８は前記第１の湾曲部から離間するとともに、実質的に円弧状の湾曲、そして詳細には実質的に凹面の湾曲を規定することができる。
【０１２４】
図２０に示すようなある実施態様においては、円に最も良くフィットする湾曲の部分にしたがって、第１の湾曲部２００６は第１の曲率半径を規定することができ、第２の湾曲部２００８は第２の曲率半径を規定することができる。このような分析は、ＩｍａｇｅＪのような画像形成ソフトウェアを用いて完結してよい。一つの実施態様においては、前記第１の湾曲部２００６及び第２の湾曲部２００８は互いに異なる曲率半径を持つことができる。いま一つの実施態様においては、前記第１の湾曲部２００６及び第２の湾曲部２００８に関連した曲率半径は実質的に類似のものとすることができる。さらに、もう一つの特定の実施態様においては、前記第１の主面２００３の曲がりくねった輪郭は、前記本体２００１の平均高さ（この高さは、該第１の主面２００３と第２の主面２００４との間の平均距離として測定できる）より大きな曲率半径を持つ第１の湾曲部２００６を含み得ることが観察された。加えて、もう一つの実施態様においては、前記第１の主面２００４の曲がりくねった輪郭は、前記本体２００１の平均高さより大きな曲率半径を持つ第２の湾曲部２００８を含み得ることが観察された。
【０１２５】
一つの特定の実施態様によれば、前記曲がりくねった輪郭はある特定の波うちを含むことができる。この波うちは、前記曲がりくねった輪郭をもつ任意の表面の部分であって、ある線よりも上方を延びる第１の湾曲部を含み、さらに、その線の下方を延びる第２の湾曲部を含む表面部分として、定義することができる。再び図２０を参照すると、前記本体２００１の前記第１の主面２００３と前記側面２００５との複数の角の間に、線２０１０が引かれている。ある場合においては、前記線２０１０は、対向する主面が図２０に示す前記本体２００１の第２の主面２００４のように実質的に平坦な表面を規定するならば、その対向する主面に平行であってよい。図に示すように、前記第１の主面は波うちを含む曲がりくねった輪郭を持つことができる。この場合、前記第１の湾曲部２００６は前記線２０１０の一方側（すなわち、図示の配向においては下方）を延びる前記第１の主面２００３の一領域を含み、前記第２の湾曲部２００８は該第１の主部２００６の領域と比べて前記線２０１０の反対側（すなわち、図示の配向においては上方）を延びる該第１の主面２００３の一領域を含む。
【０１２６】
ある特定の実施態様においては、前記湾曲部は、前記線２０１０に対する前記湾曲部２００６及び２００８の関係によって、山頂高さ又は谷高さを規定することができる。この山頂高さは、前記湾曲部内の点と前記線２０１０との間の最大距離であり得る。例えば、前記第２の湾曲部２００８は、該第２の湾曲部２００８内で前記第１の主面２００２の点と前記線２０１０との間の最大距離としての山頂高さ２０２０を持つことができ、それは、側面視で該線に対して垂直でしかも前記粒子の高さの方向にほぼ延びる方向においてのことである。一実施態様によれば、前記山頂高さ２０２０は、前記本体２００１の平均高さの少なくとも約５％であり得る。他の場合においては、それはより大きく、例えば少なくとも約１０％、少なくとも約１５％、少なくとも約２０％、少なくとも約２５％、少なくとも約３０％、少なくとも約３５％、少なくとも約４０％、又はさらには少なくとも約５０％であり得る。いま一つの非限定的実施態様においては、前記山頂高さ２０２０は、前記粒子の平均高さの約１５０％未満、例えば約９０％未満であり得る。前記山頂高さが上記最小及び最大百分率のいずれかの間の範囲内であり得ることは、認識されるだろう。
【０１２７】
さらに、図示はしないが、前記第１の湾曲部２００６は、前記線２０１０と前記第１の湾曲部２００６内で前記第１の主面２００３の一部分との間の最大距離として、谷高さを規定することができる。この谷高さは、前記第２の湾曲部２００８に関連した前記山頂高さ２０２０と同様の特徴を持つことができる。
【０１２８】
もう一つの実施態様においては、前記曲がりくねった輪郭は、該曲がりくねった輪郭に沿って延びるトレース線の勾配が、該トレース線の正の勾配を規定する領域から、ゼロの勾配へ、負の勾配へと、勾配が変わる前記本体の一部分によって規定することができる。例えば、図２０を参照して、トレース線２０１２前記曲がりくねった輪郭に沿って作成することができ、且つ、正の勾配を持つ第１の領域２０１３、ゼロの勾配を含む領域２０１４、及び該トレース線２０１２の勾配が負の勾配へと変化する領域を規定することができる。曲がりくねった表面は勾配の追加的変化を含むことができ、その変化としては、例えばゼロ勾配を持つ領域への追加的遷移や、正または負の勾配を持つ領域への遷移が挙げられる。このような特性は、正弦波様曲線として一般に定義されてよいが、それは、前記トレース線２０１２が正弦波関数の数学的式に正確に合致することを要求するものと解釈されるべきではなく、むしろ、該トレース線２０１２の湾曲の近似的変化を記述するものと解釈されるべきである。
【０１２９】
特に、図２０の実施態様に示すように、前記曲がりくねった輪郭は、前記本体２００１の第１の主面２００３に沿って延びることができ、且つ、該第１の主面２００３の少なくとも一部を、側面視でも前記側面の縁（ｔｈｅ  ｅｄｇｅ）よりも上へ上げるものであってよい。しかし、他の実施態様においては、前記曲がりくねった輪郭は前記本体２００１の他の表面に沿って延びていてもよく、該他の表面としては前記第２の主面２００４及び前記側面２００５が挙げられるが、それに限定されないことは、認識されるだろう。さらに、本明細書中の実施態様に係る賦形された研磨粒子の前記本体２００１の１つより多い数の表面が曲がりくねった輪郭を呈し得ることは、認識されるだろう。
【０１３０】
前記曲がりくねった輪郭は、前記本体２００１の任意の表面の少なくとも一部に沿って延びることができる。ある特定の場合においては、前記曲がりくねった輪郭は前記本体２００１の少なくとも１つの表面（例えば、前記第１の主面２００３、第２の主面２００４、又は側面２００５）の過半に沿って延びることができる。さらに特定の場合においては、前記曲がりくねった輪郭は、前記本体２００１の少なくとも１つの表面の少なくとも約６０％、例えば少なくとも約７０％、少なくとも約８０％、少なくとも約９０％、又はさらにはほぼ全体を、規定することができる。
【０１３１】
さらに、曲がりくねった表面を呈さない他の表面は、他の特徴を有してもよく、該他の特徴としては、本明細書中の実施態様の他の特徴（例えば、破壊された表面、矢じり形等）又はさらにはほぼ平面状の輪郭が挙げられる。例えば、前記本体２００１の表面の中で、前記第１の主面２００３、第２の主面２００４、及び側面２００５を含むがそれに限定されない、曲がりくねった表面を持たない任意の表面は、ほぼ平面状の表面を有してもよい。また、曲がりくねった表面を呈する表面は追加的な特徴を有してよく、該追加的特徴としては本明細書中の実施態様の他の特徴、例えば破壊された表面、矢じり形などが挙げられることは、認識されるだろう。
【０１３２】
もう一つの局面によれば、前記本体２００１は第１の高さを含む第１の角２０３１を有し得るが、該第１の高さは、前記第１の主面２００３と前記第２の主面２００４との間の前記側面２００５に沿う距離として、さらに詳細には、前記角２０３１と前記角２０３１との間の前記線２０１０に垂直な高さ方向に沿う距離として測定される。前記本体２００１は前記第２の角２０３５において第２の高さを有し得るが、該第２の高さは、前記第１の主面２００３と前記第２の主面２００４との間の前記側面２００５に沿う距離として、さらに詳細には、前記角２０３５と前記角２０３４との間の前記線２０１０に垂直な高さ方向に沿う距離として測定される。特に、前記第１の高さは前記第２の高さとは有意に異なり得る。図２２は、このような特徴の更なる図解としての、このような賦形された研磨粒子のバッチの側面図を含む。特に、前記粒子のくねりは明白である。
【０１３３】
一実施態様によれば、前記賦形された研磨粒子２０００の本体２００１は、図２１に示す側面視で、前記第１の主面２００３と前記側面２００５との間の第１の上側角２０４１を含むことができる。前記第１の上側角２０４１は、少なくとも約８０度、例えば約８５度であり得る。他の実施態様においては、前記第１の上側角は、約１１０度以下であり得る。少なくとも１つの実施態様においては、前記側面２００５は、前記第１の主面２００３及び前記第２の主面２００４の少なくとも１つに対してほぼ直交する角度で延びることができる。より詳細には、前記側面２００５は、前記第１の主面２００３及び前記第２の主面２００４に対してほぼ直交する角度で延びることができる。
【０１３４】
前記賦形された研磨粒子２０００の本体２００１は、図２１に示す側面視で、前記第２の主面２００３と前記側面２００５との間の第２の下側角２０４２を含むことができる。前記第２の下側角２０４２は、少なくとも約８０度、例えば少なくとも約８５度とすることができる。他の実施態様においては、前記第２の下側角２０４２は約１１０度以下とすることができる。
【０１３５】
一実施態様によれば、前記本体２００１のパーセントフラッシング（ｆ）は約１０％以下、例えば約９％以下、約８％以下、約７％以下、約６％以下、約５％以下、又はさらには約４％以下とすることができる。また、一つの非限定的実施態様においては、前記パーセントフラッシングは少なくとも約０．１％とすることができる。
【０１３６】
本明細書中の実施態様の特性のいずれもが、ブラスト加工媒体のバッチに帰することができる。バッチは、同じ作製プロセスで作製した賦形された研磨粒子のような研磨粒子の一群を含むことができるが、必ずしもそれを含む必要はない。いま一つの場合においては、ブラスト加工媒体のバッチは、研磨用物品、例えば固定型研磨用物品、より詳細には被覆型研磨用物品（それは、特定の作製方法からは独立であるが、前記粒子のある特定の集団の中に存在する１つ又は２つ以上の限定的特徴を持ってよい）の賦形された研磨粒子の一群とすることができる。例えば、バッチは、商用ブラスト加工プロセスに使用するのに適したある量、例えば少なくとも約２０ポンドの、賦形された研磨粒子を含んでよい。
【０１３７】
さらに、本明細書中の実施態様の特徴（例えば、アスペクト比、平面状部分、曲がりくねった輪郭等）のいずれもが、単一の粒子の特性、バッチの粒子サンプリングからの中央値、又はバッチからの粒子サンプリングの分析から導いた平均値とすることができる。明記しない限り、本明細書中での特性への言及は、バッチの適切な数の粒子の無作為抽出から導いた統計学的に有意な値に基づいた中央値への言及と考えることができる。特に、本明細書中のある実施態様については、前記サンプルサイズは少なくとも約１０個、例えば少なくとも１５個、より典型的には少なくとも４０個の、バッチから無作為に選んだ粒子を含むことができる。
【０１３８】
本明細書中の実施態様で説明する特徴のいずれもが、ブラスト加工媒体のバッチの少なくとも第１の部分に存在する特徴を表し得る。さらに、一実施態様によれば、１つ又は２つ以上のプロセスパラメータの制御によって、本明細書中の実施態様の賦形された研磨粒子の１つ又は２つ以上の特徴の広まりを制御することができる。
【０１３９】
前記第１の部分は、バッチ中の粒子の総数の少数部分（例えば５０％未満、及び１％と４９％との間の任意の整数整数）、バッチの粒子総数の過半の部分（例えば、５０％以上、及び５０％と９９％との間の任意の整数整数）、又はさらにはバッチの粒子のほぼ全部（例えば、９９％と１００％の間）であってよい。バッチの任意の賦形された研磨粒子の１つ又は２つ以上の特徴の提供は、ブラスト加工媒体の代替的又は改善された性能を容易にする場合がある。
【０１４０】
粒子状物質のバッチは、第１のタイプの賦形された研磨粒子を含む第１の部分、及び第２のタイプの賦形された研磨粒子を含む第２の部分を、含むことができる。バッチ中の前記第１の部分及び第２の部分の含有量を制御してもよい。第１の部分及び第２の部分を持つバッチの提供は、代替的または改善された性能を容易にする場合がある。
【実施例１】
【０１４１】
ブラスト加工媒体の５つの試料を、標準化した表面調製操作にしたがって評価した。試料Ｓ１は、一実施態様に係るブラスト加工媒体のバッチであり、このバッチはず１０ａに示す賦形された研磨粒子から本質的に成る。この賦形された研磨粒子はスクリーン印刷された粒子であり、略三角形の２次元形状を持ち、α−アルミナを含み、８５０ミクロンより大きい平均幅、約４４０ミクロンの内部高さ（ｈｉ）、及び約１．３８ｍｍの中央長さ（Ｌｍｉｄｄｌｅ）を持つ。
【０１４２】
試料ＣＳ２は、アルミナから成る従来の粉砕したランダム形状の研磨粒子であり、約７１０ミクロン〜８５０ミクロンの平均粒度を持ち、Ｓａｉｎｔ−Ｇｏｂａｉｎ  Ｃｏｒｐｏｒａｔｉｏｎから３８Ａ  Ａｌｕｎｄｕｍとして市販されているものである。試料ＣＳ２の該粒子の一部の写真を図１３に示す。
【０１４３】
試料ＣＳ３は、α−アルミナから成る従来の粉砕したランダム形状の研磨粒子であり、約５００ミクロン〜６００ミクロンの平均粒度を持ち、Ｓａｉｎｔ−Ｇｏｂａｉｎ  Ｃｏｒｐｏｒａｔｉｏｎから３８Ａ  Ａｌｕｎｄｕｍとして市販されているものである。試料ＣＳ３の該粒子の一部の写真を図１４に示す。
【０１４４】
試料ＣＳ４は、溶融ジルコニア及びシリカから成る従来の粉砕したランダム形状の研磨粒子であり、約６００ミクロン〜８５０ミクロンの平均粒度を持ち、Ｓａｉｎｔ−Ｇｏｂａｉｎ  ＺｉｒＰｒｏからＺｉｒｇｒｉｔ  Ｔ２０として市販されているものである。試料ＣＳ４の該粒子の一部の写真を図１５に示す。
【０１４５】
試料ＣＳ５は、α−アルミナから成る従来の粉砕したランダム形状の研磨粒子であり、８５０ミクロンより大きい平均粒度を持ち、Ｓａｉｎｔ−Ｇｏｂａｉｎ  Ｃｏｒｐｏｒａｔｉｏｎから３８Ａ  Ａｌｕｎｄｕｍとして市販されているものである。
【０１４６】
試料Ｓ２は、ブラスト加工媒体のバッチであり、該バッチは図１０ｂに示す賦形された研磨粒子から本質的に成る。この賦形された研磨粒子は押出し成形した粒子であり、略三角形の２次元形状を持ち、α−アルミナを含み、８５０ミクロンより大きい平均幅を持ち、本質的にフラッシングを持たないものである。この粒子は、本質的に平坦であるが、一般に約１．１０〜１．１５の範囲内の多少のディッシングを呈するものであった。さらに、この粒子は、本明細書中の実施態様で開示したように多少のくねりを呈した。
【０１４７】
ある複数の試料は、本明細書中に詳述した表面調製操作試験にしたがって試験して、砥粒残存率を求めたが、それは、ステンレス鋼から成る被加工物に対して２０回のサイクルの後に求めた。該被加工物は、約０．０３％炭素、２％マンガン、１％ケイ素、１８％クロム、１０％ニッケル、残部鉄の組成を持つ３０４Ｌステンレス鋼（ＡＩＳＩ呼称）であった。特に、バッチの重量を３、６、９、および２０回目のサイクルの後に測定してプロットを求めたが、そのプロットを図１６に示す。各試料の初期平均粒度に基づいて砥粒残存率を計算した。試料Ｓ１の砥粒残存率は６００ミクロンより大きい平均粒度を持つ粒子に基づいたもの、試料ＣＳ２は５００ミクロンより大きい平均粒度を持つ粒子に基づいたもの、試料ＣＳ５は６００ミクロンより大きい平均粒度を持つ粒子に基づいたものであった。図１６に示すように、試料Ｓ１の砥粒残存率は、試料ＣＳ２及びＣＳ５と比較して有意に上回っていた。
【０１４８】
さらに、以下の表１は、実施例１の試料Ｓ１、Ｓ２、ＣＳ２、ＣＳ４、及びＣＳ５について、前記表面調製操作の結果のさらなる詳細を提供する。表１に示すように、試料Ｓ１は、前記表面調製操作を終了した後の破壊された粒子の百分率が、他の試料の場合と比較して有意に小さかった。しかも、表１のデータにさらに示すように、前記表面調製操作を終了した後の被加工物の表面粗さが、試料Ｓ１の場合に、他の試料のいずれかを用いた場合の被加工物の表面粗さと比較して、より大きかった。同様に興味深かったのは、試料Ｓ２は試料ＣＳ２、ＣＳ４およびＣＳ５と比較してほぼ同じ表面粗さを示しながら、１５０ミクロンより小さい微粒子（ｆｉｎｅｓ）の％（パーセント）が他の全ての試料よりも有意に下回っていたことである。このことにより、この材料は、ブラスト加工環境における微粒子の生成に関心のある使用者にとって、望ましいものとなるであろう。さらに、試料Ｓ２の場合の砥粒残存パーセントは比較試料と比較して、より優れていた。
【０１４９】
【表１】
2016501737.tif 000003
【０１５０】
前記被加工物表面についての差異のさらなる証拠として、図１７及び図１８は、試料ＣＳ２及び試料ＣＳ４をそれぞれ用いて前記表面調製操作を行った後の、被加工物表面の像を示す。図１１は、試料Ｓ１を用いて前記表面調製操作を行った後の被加工物表面を表す。図１７及び図１８に示す被加工物表面は、互いに比較的同じように見える。特に、図１７及び図１９の被加工物表面は、図１１にははっきり見られるグージ溝を明示していない。
【実施例２】
【０１５１】
ある複数の試料（Ｓ１、ＣＳ２、ＣＳ４、ＣＳ５。およびＳ２）を、本明細書中で詳述した表面調製操作にしたがって試験した。被加工物は１００８又は１０１０なるＡＩＳＩ呼称を持つ低炭素鋼で、その一般的な組成は、０．１２％炭素、０．６％マンガン、０．４％ケイ素、０．０５％イオウ、０．０４％リン、及び残部鉄である。特に、各試料バッチの重量を３回目、６回目、９回目、及び２０回目のサイクルの後に測定してプロットを求めた。そのプロットを図１９に示す。各試料の初期平均粒度に基づいて、試料Ｓ１の砥粒残存率は６００ミクロンより大きい平均粒度を持つ粒子に基づいており、試料ＣＳ２は５００ミクロンの平均粒度を持つ粒子に基づいており、試料ＣＳ５は６００ミクロンより大きい平均粒度を持つ粒子に基づくものであった。図１６に示すように、試料Ｓ１の砥粒残存率は試料ＣＳ２及びＣＳ５と比較して有意に上回っていた。
【０１５２】
以下の表２は、実施例２の試料Ｓ１、ＣＳ２、ＣＳ４、ＣＳ５およびＳ２について、前記表面調製操作の結果のさらなる詳細を提供する。表２に示すように、試料Ｓ１およびＳ２は、前記表面調製操作を終了した後の破壊された砥粒のパーセントが、試料ＣＳ２、ＣＳ４、およびＣＳ５と比較して有意に下回っていた。しかも、表２のデータにさらに示すように、前記表面調製操作を終了した後の前記被加工物の表面粗さが、試料Ｓ１の場合には、他の試料のいずれを用いた場合よりも上回っていた。また、試料Ｓ２は、１５０ミクロン未満の微粒のパーセントがすべての試料の中で最も低かった。このことは、微粒子の含有量を減少させることが望まれる用途に、特に適しているであろう。
【０１５３】
【表２】
2016501737.tif 000004
【実施例３】
【０１５４】
実施例１及び実施例２の前記表面調製操作を行った後、ある複数の試料について、各被加工物の平均濡れ角をＡＳＴＭ  Ｄ７３３４−０８に従って計算した。特に、該平均濡れ角の値は、被加工物の表面上のランダムな位置で取った１０個の測定値から導いた。表３および表４は、ステンレス鋼（実施例１）及び低炭素鋼（実施例２）に対してそれぞれ用いた試料について、濡れ角及び濡れ角変化パーセントの結果を提供する。ステンレス鋼の未処理試料、すなわち前記試料のいかなるものを用いた表面調製操作にもかかりやすくないステンレス鋼試料についての平均濡れ角は１８度であった。低炭素鋼の未処理試料、すなわち前記試料のいかなるものを用いた表面調製操作にもかかりやすくない低炭素鋼試料についての平均濡れ角は２７度であった。前記変化パーセント対初期濡れ角は、［（Ｗａｔ−Ｗａｉ）／Ｗａｉ］×１００％［式中、Ｗａｔはブラスト加工媒体の試料で処理した後の平均濡れ角を表し、Ｗａｉは試料で表面調製操作を行う前の被加工物材料の初期濡れ角を表す］を用いて計算した。
【０１５５】
試料Ｓ１は、試料ＣＳ２、ＣＳ３、およびＣＳ４の結果と比較して驚くべき結果を明確に示した。試料Ｓ１は、初期値に対して有意に増加した表面粗さを創出する能力を明確に示したが、その試料は濡れ性の減少（すなわち、濡れ角の増加）をも明確に示した。一般には、表面粗さが増すにつれて、濡れ性の増加が期待される。したがって、完全に理解されてはいないが、試料Ｓ１のブラスト加工媒体は、前記被加工物の表面を改質して、特性の予期せぬ組合せを持つようにした。さらに、表３及び表４に明示するように、試料Ｓ１の場合の初期濡れ角の変化パーセントは、比較例の全てよりも大きく、いくつかの場合においては、約２５％の差異となる。
【０１５６】
【表３】
2016501737.tif 000005
【０１５７】
【表４】
2016501737.tif 000006
【実施例４】
【０１５８】
実施例３と同様の試験を、実施例４について行った。このとき、試料Ｓ１、Ｓ２、及びＣＳ２を用い、実施例３の試料と比較して異なるステンレス鋼の被加工物に対して行った。この試験の結果を以下の表５に示す。特に、試料Ｓ１及びＣＳ２について、濡れ角の絶対値は実施例３の結果とは異なるが、傾向は同じであり著しいものであった。
【０１５９】
【表５】
2016501737.tif 000007
【０１６０】
実施例３と同様の試験を、実施例４について行った。このとき、試料Ｓ２及びＣＳ２を用い、実施例３の試料と比較して異なる低炭素鋼の被加工物に対して行った。試験の結果を以下の表６に示す。特に、試料Ｓ１及びＣＳ２について、濡れ角の絶対値は実施例３の結果とは異なるが、傾向は同じであり著しいものであった。
【０１６１】
【表６】
2016501737.tif 000008
【０１６２】
本願は技術の現状からの新発展を表す。当業界では、丸みを帯びた、又は不規則な配向の粉砕砥粒をブラスト加工媒体のために利用する傾向があった。しかし、賦形された研磨粒子を含むブラスト加工媒体を利用すれば、被加工物上に独特の表面特徴の組合せを形成しやすくすることができるということが見出された。さらに、前記賦形された研磨粒子を含むブラスト加工媒体は、砥粒残存率等の独特の性質を持ち得ることが注目される。加えて、前記ブラスト加工媒体の賦形された研磨粒子は、独特の特徴の組合せを持つことができ、その特徴の例としては組成、添加物、形態学、２次元形状、３次元形状、相の分布、高さの差異、高さプロファイルの差異、パーセントフラッシング、高さ、ディッシング等が挙げられるが、それに限定されない。そして実際、本明細書中の実施態様の粒子状物質は注目すべきであって予期せぬ性能をもたらすことが明らかになった。
【０１６３】
以上に開示した内容は、説明のためのものであって限定的ではないと考えるべきで、また、添付の請求の範囲は、本発明の真の範囲内のこのような変更、強化、およびその他の実施態様の全てを包含するべく意図されたものである。したがって、法律的に許容される最大限に、本発明の範囲は以下の請求の範囲及びその等価物の最も広い許容される解釈によって決められるべきであって、上述の詳細な説明によって限定されるべきではない。
【０１６４】
要約は、特許法に適合するべく提供されるが、それが請求の範囲の範囲または意味を解釈又は限定するために使用されることはないという理解とともに、提出される。また、上述の詳細な説明において、様々な特徴がともにグループ分けされるかまたは単一の実施態様の中で説明されるが、その目的は本開示を合理的にすることにある。本開示は、特許請求された実施態様が各請求項に明確に記載したものより多くの特徴を要求するという意図を反映するものと解釈するべきではない。むしろ、以下の請求の範囲が反映するように、発明の対象は、開示された実施態様のいずれかの全ての特徴よりは少ないものに関係してもよい。このように、以下の請求の範囲は詳細な説明の中に組み入れられ、各請求項は、別に特許請求された対象を明記するものとして自立している。
【図１Ａ】
2016501737.tif 000009
【図１Ｂ】
2016501737.tif 000010
【図２】
2016501737.tif 000011
【図３】
2016501737.tif 000012
【図４】
2016501737.tif 000013
【図５】
2016501737.tif 000014
【図６】
2016501737.tif 000015
【図７】
2016501737.tif 000016
【図８】
2016501737.tif 000017
【図９】
2016501737.tif 000018
【図１０ａ】
2016501737.tif 000019
【図１０ｂ】
2016501737.tif 000020
【図１１】
2016501737.tif 000021
【図１２】
2016501737.tif 000022
【図１３】
2016501737.tif 000023
【図１４】
2016501737.tif 000024
【図１５】
2016501737.tif 000025
【図１６】
2016501737.tif 000026
【図１７】
2016501737.tif 000027
【図１８】
2016501737.tif 000028
【図１９】
2016501737.tif 000029
【図２０】
2016501737.tif 000030
【図２１】
2016501737.tif 000031
【図２２】
2016501737.tif 000032
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
賦形された研磨粒子を含むブラスト加工媒体であって、該賦形された研磨粒子が約１０％未満のフラッシング率（ｇ）と、曲がりくねった輪郭（ｔｏｒｔｕｏｕｓ  ｃｏｎｔｏｕｒ）を持つ本体とを含む、ブラスト加工媒体。
【請求項２】
前記本体は長さ（ｌ）、幅（ｗ）、及び高さ（ｈｉ）を含み、該高さ（ｈｉ）は該本体の内部高さであり、ｗ≧ｌ且つｗ≧ｈｉである、請求項１に記載のブラスト加工媒体。
【請求項３】
前記本体は長さ及び幅で定まる面内で見て２次元多角形形状を有する、請求項２に記載のブラスト加工媒体。
【請求項４】
前記本体は窒化物、酸化物、炭化物、ホウ化物、酸窒化物、ダイアモンド、及びこれらの混合物からなる材料の群から選ばれる砥粒を含む、請求項２に記載のブラスト加工媒体。
【請求項５】
前記内部高さは前記幅の少なくとも約２２％である、請求項２に記載のブラスト加工媒体。
【請求項６】
前記本体は該本体の総側面積に対して少なくとも約１０％のフラッシング率（ｆ）を含む、請求項２に記載のブラスト加工媒体。
【請求項７】
前記本体は該本体の総側面積に対して約４５％以下のフラッシング率（ｆ）を含む、請求項２に記載のブラスト加工媒体。
【請求項８】
前記本体は深皿状粒子を含み、該本体は約２以下のディッシング値（ｄ）を有する、請求項２に記載のブラスト加工媒体。
【請求項９】
前記本体は少なくとも約０．１のディッシング値（ｄ）を含む、請求項２に記載のブラスト加工媒体。
【請求項１０】
前記本体は高さの平均差とプロファイル長さとの比［（ｈｃ−ｈｍ）／（Ｌｍｉｄｄｌｅ）］として定義されるプロファイル比が少なくとも約０．０４であり、該プロファイル比が約０．３以下である、請求項２に記載のブラスト加工媒体。
【請求項１１】
前記曲がりくねった輪郭は前記本体の表面に沿って山頂（ｐｅａｋｓ）及び谷（ｖａｌｌｅｙｓ）を画定する波うち（ｗａｖｉｎｅｓｓ）を含む、請求項１に記載のブラスト加工媒体。
【請求項１２】
前記曲がりくねった輪郭は前記本体の主面に沿ってのみ配置されている、請求項１に記載のブラスト加工媒体。
【請求項１３】
前記本体の前記曲がりくねった輪郭は第１の湾曲部、第２の湾曲部、及び該第１の湾曲部と該第二の湾曲部との間に延びてそれらを結ぶ実質的に平面的は領域を含む、請求項１に記載のブラスト加工媒体。
【請求項１４】
前記ブラスト加工媒体は、
前記賦形された研磨粒子を含む第一の部分と、
第２の研磨粒子を含み、該第２の研磨粒子が平均粒度（ａｖｅｒａｇｅ  ｐａｒｔｉｃｌｅ  ｓｉｚｅ）、平均結晶粒度（ａｖｅｒａｇｅ  ｇｒａｉｎ  ｓｉｚｅ）、２次元形状、組成、フラッシング率、粒子寸法、及びそれらの組合せからなる群から選ばれる少なくとも１つの粒子特性において該賦形された研磨粒子とは異なるものである第二の部分と、
を含む、請求項１に記載のブラスト加工媒体。
【請求項１５】
前記第２の部分は希釈用砥粒（ｄｉｌｕｅｎｔ  ａｂｒａｓｉｖｅ  ｇｒａｉｎｓ）を含む、請求項１４に記載のブラスト加工媒体。
【国際調査報告】
2016501737.tif 000033
2016501737.tif 000034